(57)【特許請求の範囲】
【請求項１】
ポリエステルフィルムの少なくとも片側に樹脂層が設けられた積層フィルムであって、
該樹脂層は、少なくともシリカ粒子（Ｂ）とアクリル樹脂（Ｄ）を含有し、
該シリカ粒子が中空粒子および／または孔を有する粒子であり、かつ、該シリカ粒子の数平均粒子径が３０ｎｍ以上１２０ｎｍ以下であり、
該アクリル樹脂（Ｄ）が、下記式（１）で表される（メタ）アクリレートモノマー（ｄ−１）と、下記式（２）で表される（メタ）アクリレートモノマー（ｄ−２）を用いてなる樹脂であり、
前記式（１）で表される（メタ）アクリレートモノマー（ｄ−１）が、デシル（メタ）アクリレート、ドデシル（メタ）アクリレート、トリデシル（メタ）アクリレート、テトラデシル（メタ）アクリレート、１−メチルトリデシル（メタ）アクリレート、ヘキサデシル（メタ）アクリレート、オクタデシル（メタ）アクリレート、エイコシル（メタ）アクリレート、ドコシル（メタ）アクリレート、テトラコシル（メタ）アクリレート、トリアコンチル（メタ）アクリレート、ペンタトリアコンチルメタクリレートの群より選ばれる少なくとも１種を含み、
前記式（２）で表される（メタ）アクリレートモノマー（ｄ−２）が、イソボニル（メタ）アクリレート、ボルニル（メタ）アクリレート、ジシロクロペンタニル（メタ）アクリレート、ジシクロペンテニル（メタ）アクリレート、アダマンチル（メタ）アクリレート、ジメチルアダマンチル（メタ）アクリレートの群より選ばれる少なくとも１種を含み、
積層フィルムの樹脂層側の最小反射率が２．０％以下である光学用積層フィルム。
【化１】
0005983158.tif 000016
（上記式（１）において、Ｒ１基は、水素原子またはメチル基を表す。また上記式におけるｎは、９以上３４以下の整数を表す。）
【化２】
0005983158.tif 000017
（上記式（２）において、Ｒ１基は、水素原子またはメチル基を表す。また、Ｒ２基は、飽和の炭素環を２つ以上含む官能基を表す。）
【請求項２】
シリカ粒子（Ｂ）が、その表面に前記アクリル樹脂（Ｄ）を有する粒子（ＢＤ）である、請求項１に記載の光学用積層フィルム。
【請求項３】
積層フィルムの初期ヘイズが２．０％以下である請求項１または２のいずれかに記載の光学用積層フィルム。
【請求項４】
樹脂層におけるシリカ粒子（Ｂ）の含有量が、樹脂層全体に対して、１５質量％以上５０質量％以下である請求項１〜３のいずれかに記載の光学用積層フィルム。
【請求項５】
前記樹脂層の厚みが、７０〜１５０ｎｍである請求項１〜４のいずれかに記載の光学用積層フィルム。
【請求項６】
前記樹脂層が、オキサゾリン系化合物に由来する成分（ｅ−１）および／またはカルボジイミド系化合物に由来する成分（ｅ−２）を含有する請求項１〜５のいずれかに記載の光学用積層フィルム。
【請求項７】
前記アクリル樹脂（Ｄ）を構成する（メタ）アクリレートモノマー（ｄ−１）と、（メタ）アクリレートモノマー（ｄ−２）、の含有量が、樹脂層全体に対し、それぞれ５〜５０質量％である請求項１〜６のいずれかに記載の光学用積層フィルム。
【請求項８】
ポリエステルフィルムの少なくとも片側に樹脂層が設けられてなる積層フィルムの製造方法であって、
ポリエステルフィルムの少なくとも片側に、以下の樹脂組成物が塗布され、乾燥されることによって、樹脂層が設けられ、
次いで、前記ポリエステルフィルムが少なくとも一軸方向に延伸され、
次いで、前記ポリエステルフィルムに熱処理が施される積層フィルムの製造方法。
（樹脂組成物）少なくともシリカ粒子（Ｂ）とアクリル樹脂（Ｄ）を含有し、
該シリカ粒子が中空粒子および／または孔を有する粒子であり、かつ、該シリカ粒子の数平均粒子径が３０ｎｍ以上１２０ｎｍ以下であり、
該アクリル樹脂（Ｄ）が、下記式（１）で表される（メタ）アクリレートモノマー（ｄ−１）と、下記式（２）で表される（メタ）アクリレートモノマー（ｄ−２）を用いて重合されてなる樹脂であって、
前記式（１）で表される（メタ）アクリレートモノマー（ｄ−１）が、デシル（メタ）アクリレート、ドデシル（メタ）アクリレート、トリデシル（メタ）アクリレート、テトラデシル（メタ）アクリレート、１−メチルトリデシル（メタ）アクリレート、ヘキサデシル（メタ）アクリレート、オクタデシル（メタ）アクリレート、エイコシル（メタ）アクリレート、ドコシル（メタ）アクリレート、テトラコシル（メタ）アクリレート、トリアコンチル（メタ）アクリレート、ペンタトリアコンチルメタクリレートの群より選ばれる少なくとも１種を含み、
前記式（２）で表される（メタ）アクリレートモノマー（ｄ−２）が、イソボニル（メタ）アクリレート、ボルニル（メタ）アクリレート、ジシロクロペンタニル（メタ）アクリレート、ジシクロペンテニル（メタ）アクリレート、アダマンチル（メタ）アクリレート、ジメチルアダマンチル（メタ）アクリレートの群より選ばれる少なくとも１種を含む、
樹脂組成物。
【化３】
0005983158.tif 000018
（上記式（１）において、Ｒ１基は、水素原子またはメチル基を表す。また上記式におけるｎは、９以上３４以下の整数を表す。）
【化４】
0005983158.tif 000019
（上記式（２）において、Ｒ１基は、水素原子またはメチル基を表す。また、Ｒ２基は、飽和の炭素環を２つ以上含む官能基を表す。）
【請求項９】
前記シリカ粒子（Ｂ）が前記アクリル樹脂（Ｄ）によって表面処理されてなる、請求項８に記載の積層フィルムの製造方法。
【請求項１０】
樹脂組成物が、さらに、オキサゾリン系化合物（ｅ’−１）および／またはカルボジイミド系化合物（ｅ’−２）を含有する請求項８または９に記載の積層フィルムの製造方法。
【請求項１１】
前記アクリル樹脂（Ｄ）を構成する（メタ）アクリレートモノマー（ｄ−１）と、（メタ）アクリレートモノマー（ｄ−２）、の含有量が、樹脂層全体に対し、それぞれ５〜５０質量％である請求項８〜１０のいずれかに記載の積層フィルムの製造方法。
【発明の詳細な説明】
【技術分野】
【０００１】
本発明は、ポリエステルフィルムの少なくとも片面に樹脂層が設けられた積層フィルムに関する。さらに詳しくは、反射防止性、透明性、基材や積層体との密着性に優れ、より好ましくは、オリゴマー抑制性に優れた光学用積層フィルムに関する。さらには、屈折率調整フィルム（インデックスマッチングフィルム（以降ＩＭフィルムと略称する））として用いた場合に、積層する透明導電層のパターンを見えにくくし、視認性を向上させることが出来る光学用積層フィルムに関する。
【背景技術】
【０００２】
熱可塑性樹脂フィルム、中でも二軸延伸ポリエステルフィルムは、機械的性質、電気的性質、寸法安定性、透明性、耐薬品性などに優れた性質を有するため、磁気記録材料、包装材料などの多くの用途において広く使用されている。
【０００３】
ポリエステルフィルムは、特に近年、フラットパネルディスプレイ関係の表示材料をはじめとした各種光学用フィルムに用いられている。液晶表示装置（ＬＣＤ）では、光源からの光が各種光学フィルムを透過する際に、光が散乱され、光線透過率が低下し輝度が低下する問題がある。フィルム表面での光の散乱を防止するため、次の様な構成が例示されている。例えば、屈折率の低いフッ素共重合体を表面に設ける構成（特許文献１）、高屈折率層および低屈折率層の２層を設ける構成、さらには中屈折率層、高屈折率層および低屈折率層の３層を設ける構成などがあり、この様な層構成とすることで反射防止性能を発現する反射防止フィルムが提案されている（特許文献２）。
【０００４】
また光学フィルムの一つである屈折率調整フィルム（ＩＭフィルム）は、静電容量式のタッチパネルを用いた携帯電話、携帯音楽端末などの各種モバイル機器に搭載されている。ＩＭフィルムは、ＩＴＯ（Ｉｎｄｉｕｍ  Ｔｉｎ  Ｏｘｉｄｅ）を代表とする材料から形成される透明導電層のパターンを見えにくくするため用いられる。ＩＭフィルムは、反射防止フィルムと同様に屈折率の異なる層を積層し、光の干渉を利用して透過率、色目を制御することで、透明導電層のパターンを見えにくくし、表示材料の視認性を向上させるために設けられている。
【０００５】
このように複数の層を積層して表面での光の散乱を抑制するためには、各層の厚みを厳密に制御する必要があり、工程も複数設ける必要があることから、煩雑であり高コストとなる。
【０００６】
一方、加工工程での熱処理を施したり、表示装置を高温高湿度下に長期間保管したりする場合に、ポリエステルフィルムからのオリゴマーの析出が起こり、透過率が低下し視認性が悪化する問題もあった。
【０００７】
オリゴマー析出を抑える方法として、樹脂フィルム表面にアクリル変性ポリエステルを用いて塗膜を設ける方法（特許文献３〜４）、特定の官能基を有する樹脂や鉱油、架橋剤等の添加剤を樹脂層に添加する方法（特許文献５、６）などが提案されている。
【０００８】
透明導電層のパターンを見えにくくするＩＭフィルムを得る方法としては、透明プラスチックフィルムからなる基材上に、高屈折率層、低屈折率層及び透明導電層を積層する方法（特許文献７）などが提案されている。
【先行技術文献】
【特許文献】
【０００９】
【特許文献１】特開２０１０−８４０６７号公報
【特許文献２】特開平１０−３００９０２号公報
【特許文献３】特開平４−２６３９３７号公報
【特許文献４】特開２００３−０１２８４１号公報
【特許文献５】特開２００６−２８１４９８号公報
【特許文献６】特開２００２−１２７６２１号公報
【特許文献７】特開２０１０−０１５８６１号公報
【発明の概要】
【発明が解決しようとする課題】
【００１０】
特許文献１のように、低屈折率の樹脂層を設ける方法があるが、フッ素を用いるため積層体との接着性が不良となる問題や、加工工程での熱処理を施した場合に、ポリエステルフィルムからのオリゴマーが析出し、透過率が低下する問題があった。一方、特許文献３〜４のようにフィルム表面に一定温度以上のガラス転移点を有するアクリル変性ポリエステルを設ける方法は、積層体との接着性や、オリゴマー抑制効果は得られるものの、アクリル変性ポリエステルの屈折率が高いため、反射率が高くなり、透過率が低下する問題があった。
【００１１】
また、特許文献５、６のように、鉱油や架橋剤等の添加剤を用いる方法は、樹脂層形成時や製膜後に、経時で樹脂層表層へ添加剤自体がブリードアウトしてしまい、オリゴマーが析出する場合と同様に、フィルムの白化やフィルム搬送時の工程の汚染などを引き起こしてしまう問題があった。
【００１２】
特許文献７では、ＩＭフィルムを得る方法として、透明プラスチックフィルムからなる基材上に、高屈折率層、低屈折率層及び透明導電層を積層する方法が提案されているが、低屈折率層の積層方法はスパッタリングによるドライプロセスであるため、コストを高くする要因となる。また、特許文献７に記載の方法では、透明導電層のパターンを見えにくくし、視認性を向上させる効果が不十分であった。
【００１３】
そこで、本発明では上記の欠点を解消し、反射防止性、透明性、基材や積層体との密着性、さらにはオリゴマー抑制性に優れた光学用積層フィルムを提供することを目的とする。
また、ＩＴＯなどの材料から形成される透明導電層のパターンを見えにくくするＩＭフィルムとして好適に用いられる光学用積層フィルムを提供することを目的とする。
【課題を解決するための手段】
【００１４】
本発明は次の構成からなる。すなわち、
ポリエステルフィルムの少なくとも片側に樹脂層が設けられた積層フィルムであって、
該樹脂層は、少なくともシリカ粒子（Ｂ）とアクリル樹脂（Ｄ）を含有し、
該シリカ粒子が、中空粒子および／または孔を有する粒子であり、かつ、該シリカ粒子の数平均粒子径が３０ｎｍ以上１２０ｎｍ以下であり、
該アクリル樹脂（Ｄ）が、下記式（１）で表される（メタ）アクリレートモノマー（ｄ−１）と、下記式（２）で表される（メタ）アクリレートモノマー（ｄ−２）を用いてなる樹脂であり、積層フィルムの樹脂層側の最小反射率が２．０％以下である光学用積層フィルムである。
【００１５】
【化１】
0005983158.tif 000002
【００１６】
【化２】
0005983158.tif 000003
【発明の効果】
【００１７】
本発明の積層フィルムは、反射防止性、透明性、基材や積層体との密着性、さらにはオリゴマー抑制性に優れる。また、本発明の積層フィルムをＩＭフィルムとして用いた場合には、積層するＩＴＯなどの透明導電層のパターンを見えにくくし、視認性を向上させることができる。
【発明を実施するための形態】
【００１８】
以下、本発明の積層フィルムについて詳細に説明する。
【００１９】
本発明は、基材フィルムとしてのポリエステルフィルムの少なくとも片側に樹脂層が設けられた積層フィルムであり、該樹脂層は、少なくともシリカ粒子（Ｂ）とアクリル樹脂（Ｄ）を含有し、該シリカ粒子が、中空粒子および／または孔を有する粒子であり、かつ、該シリカ粒子の数平均粒子径が３０ｎｍ以上１２０ｎｍ以下であり、該アクリル樹脂（Ｄ）が、下記式（１）で表される（メタ）アクリレートモノマー（ｄ−１）と、下記式（２）で表される（メタ）アクリレートモノマー（ｄ−２）を用いてなる樹脂であり、積層フィルムの樹脂層側の最小反射率が２．０％以下である光学用積層フィルムである。
【００２０】
本発明の光学用積層フィルムは、反射防止フィルム、またはＩＭフィルムに特に好適に用いることが出来る。
【００２１】
そして、該樹脂層は、該シリカ粒子（Ｂ）の表面に前記アクリル樹脂（Ｄ）を有する粒子（ＢＤ）を含有することが好ましい。また、樹脂層におけるシリカ粒子（Ｂ）の含有量が、樹脂層全体に対して、１５質量％以上５０質量％以下であることが好ましい。そして、必要に応じて前記樹脂層が、オキサゾリン系化合物に由来する成分（ｅ―１）および／またはカルボジイミド系化合物に由来する成分（ｅ―２）、その他透明性や反射率を損なわない程度に易滑剤や界面活性剤等の種々の添加剤を含有していてもよい。
【００２２】
本発明の積層フィルムは、該積層フィルムの樹脂層側の最小反射率が２．０％以下であることが必要である。より好ましくは、１．５％以下、さらに好ましくは１．０％以下である。下限は特に限定されるものではないが、０．０％が実質的な下限となる。最小反射率を２．０％以下とすることで、ディスプレイ等の画像表示装置に用いる場合に、フィルム表面での光の散乱を防止することができ視認性が向上する。さらには高い透明性を必要とする透明易接着フィルムとして用いることもでき、汎用的な用途へも適用することができる。特に、本発明の積層フィルムをＩＭフィルムとして用いる場合は、該積層フィルムの樹脂層側の最小反射率を上述の範囲とすることが重要である。ＩＴＯに代表される透明導電層は黄色味を帯びている（色調ｂ値が高い）ことが多いため、透明導電層を積層した透明導電積層体では、透明導電層のある部分と無い部分で色調（特に黄色味）に差が出てしまう。樹脂層側の反射率を上述の範囲とした積層フィルムをＩＭフィルムとして用いると、透明導電積層体において透明導電層のある部分の色調ｂ値（ｂ１）、透明導電層の無い部分の色調ｂ値（ｂ０）の差を小さくすることが出来、透明導電層を視認しにくくなるため好ましい。ここで、本発明における最小反射率とは、該樹脂層側の波長５００ｎｍ以上６５０ｎｍ以下の範囲における反射率の最小値をさす。
【００２３】
本発明の積層フィルムの、該樹脂層側の波長５００ｎｍ以上６５０ｎｍ以下の範囲における反射率の最小値を２．０％以下にするためには、該樹脂層中に、少なくともシリカ粒子（Ｂ）とアクリル樹脂（Ｄ）を含有し、かつ、該シリカ粒子の数平均粒子径が３０ｎｍ以上１２０ｎｍ以下であることが必要である。下記式（１）で表される（メタ）アクリレートモノマー（ｄ−１）と、下記式（２）で表される（メタ）アクリレートモノマー（ｄ−２）を用いてなるアクリル樹脂（Ｄ）を含有することで、樹脂層を形成する過程において、該シリカ粒子（Ｂ）の凝集を抑制せしめることが可能になり、その結果、積層フィルムの透明性を向上させる（ヘイズを低減させる）ことが可能となる。
【００２４】
（１）アクリル樹脂（Ｄ）
本発明の積層フィルムにおける樹脂層は、少なくともシリカ粒子（Ｂ）とアクリル樹脂（Ｄ）を含有することが必要である。アクリル樹脂（Ｄ）を用いることで、樹脂層を形成する過程において、該シリカ粒子（Ｂ）の凝集を抑制せしめることが可能になり、その結果、積層フィルムの透明性を向上させることが可能となる。さらには、アクリル樹脂の屈折率は一般に低いため、樹脂層の屈折率が低くなり、該樹脂層側の反射率の最小値を低減させることが可能となる。
【００２５】
本発明の樹脂層に含有されるアクリル樹脂（Ｄ）は、下記式（１）で表される（メタ）アクリレートモノマー（ｄ−１）と、下記式（２）で表される（メタ）アクリレートモノマー（ｄ−２）を用いてなる（つまり、重合して得られる）樹脂であることが重要である。
【００２６】
【化３】
0005983158.tif 000004
【００２７】
（上記式において、Ｒ１基は、水素原子またはメチル基を表す。また上記式におけるｎは、９以上３４以下の整数を表す。）。
【００２８】
【化４】
0005983158.tif 000005
【００２９】
（上記式において、Ｒ１基は、水素原子またはメチル基を表す。また、Ｒ２基は、飽和の炭素環を２つ以上有する官能基を表す。）。
【００３０】
（メタ）アクリレートモノマー（ｄ−１）としては、好ましくは、下記式（１）におけるｎが９以上３４以下の整数で表される（メタ）アクリレートモノマーであり、より好ましくは１１以上３２以下の（メタ）アクリレートモノマー、更に好ましくは１３以上３０以下の（メタ）アクリレートモノマーである。
【００３１】
（メタ）アクリレートモノマー（ｄ−１）は、下記式（１）におけるｎが９以上３４以下である（メタ）アクリレートモノマーであれば特に制限されないが、具体的にはデシル（メタ）アクリレート、ドデシル（メタ）アクリレート、トリデシル（メタ）アクリレート、テトラデシル（メタ）アクリレート、１−メチルトリデシル（メタ）アクリレート、ヘキサデシル（メタ）アクリレート、オクタデシル（メタ）アクリレート、エイコシル（メタ）アクリレート、ドコシル（メタ）アクリレート、テトラコシル（メタ）アクリレート、トリアコンチル（メタ）アクリレート等が挙げられ、特にドデシル（メタ）アクリレート、トリデシル（メタ）アクリレートが好ましい。これらは１種で使用してもよく、２種以上の混合物を使用してもよい。
【００３２】
下記式（１）におけるｎが９未満の（メタ）アクリレートモノマーを重合して得られるアクリル樹脂を用いると、水系溶媒（水系溶媒の詳細については、後述する。）中におけるシリカ粒子（Ｂ）の分散性が不安定となる。後述するように、本発明では、シリカ粒子、アクリル樹脂および水系溶媒を有してなる樹脂組成物を、基材となるポリエステルフィルム上に塗布し、乾燥することによって、樹脂層が形成されることが好ましい。そのため、下記式（１）におけるｎが９未満の（メタ）アクリレートモノマーを重合して得られるアクリル樹脂を用いると、樹脂組成物中においてシリカ粒子が凝集または沈降したり、乾燥工程においてシリカ粒子（Ｂ）が凝集したりすることがある。その結果、透明性の良好な光学用積層フィルムを得ることができなくなる場合や、オリゴマー抑制性が不良となる場合がある。一方、下記式（１）におけるｎが３４を越える（メタ）アクリレートモノマーを重合して得られるアクリル樹脂は、水系溶媒への溶解性が著しく低いので、水系溶媒中においてアクリル樹脂の凝集が起こりやすくなる。かかる凝集体は、可視光の波長より大きいため、透明性の良好な光学用積層フィルムを得ることができなくなる場合やオリゴマー抑制性が不良となる場合がある。また、凝集体は樹脂層の均一な形成を阻害するため、オリゴマー抑制性や透明性が低下することがある。
【００３３】
飽和の炭素環を２つ以上含む官能基を有する（メタ）アクリレートモノマー（ｄ−２）としては、架橋縮合環式（２つまたはそれ以上の環がそれぞれ２個の原子を共有して、結合した構造を有する）、スピロ環式（１個の炭素原子を共有して、２つの環状構造が結合した構造を有する）などの各種環状構造、具体的には、ビシクロ、トリシクロ、テトラシクロ基などを有する化合物が例示でき、その中でも特にバインダーとの相溶性の観点から、ビシクロ基を含有する（メタ）アクリレートが好ましい。
【００３４】
上記ビシクロ基を含有する（メタ）アクリレートとしては、イソボニル（メタ）アクリレート、ボルニル（メタ）アクリレート、ジシロクロペンタニル（メタ）アクリレート、ジシクロペンテニル（メタ）アクリレート、アダマンチル（メタ）アクリレート、ジメチルアダマンチル（メタ）アクリレートなどが挙げられ、特にイソボルニル（メタ）アクリレートが好ましい。
【００３５】
飽和の炭素環を２つ以上含む官能基を有する（メタ）アクリレートモノマー（ｄ−２）を含有することで、乾燥過程における該シリカ粒子（Ｂ）の凝集を抑制し、透明性を向上することが可能となる。
【００３６】
アクリル樹脂（Ｄ）を構成する、（メタ）アクリレートモノマー（ｄ−１）と、（メタ）アクリレートモノマー（ｄ−２）、の含有量は、樹脂層全体に対し、それぞれ５〜５０質量％が好ましく、より好ましくは１０〜４５質量％、さらに好ましくは２０〜４０質量％である。さらにその他樹脂との相溶性を付与させるために、次のその他の（メタ）アクリレートモノマーを併用してもよい。その他の（メタ）アクリレートモノマーとしては、水酸基、カルボキシル基、３級アミノ基、４級アンモニウム塩基、スルホン酸基、リン酸基から選ばれる少なくとも１種の官能基を含有する（メタ）アクリレートモノマーが好ましい。その他の（メタ）アクリレートモノマーの含有量は、０．１〜３０質量％であることが好ましく、より好ましくは、０．５〜２５質量％であり、１〜２０質量％である。
【００３７】
本発明の光学用積層フィルムを製造する際には、結晶配向が完了する前のポリエステルフィルムに、水系溶媒を含む樹脂組成物を塗布し、延伸、熱処理により結晶配向を完了させる方法が、好適に用いられる。高温での熱処理が可能であることや、より均一で薄膜の樹脂層を設けることができるためである。この方法によって樹脂層を形成する場合には、アクリル樹脂（Ｄ）は水系溶媒に溶解、乳化、あるいは懸濁し得る水系のものが環境汚染や防爆性の点で好ましい。このような、水に溶解、乳化または懸濁が可能なアクリル樹脂は、親水性基を有するモノマー（アクリル酸、メタクリル酸、アクリルアミド、ビニルスルホン酸およびその塩等）との共重合や反応性乳化剤や界面活性剤を用いた乳化重合、懸濁重合、ソープフリー重合等の方法によって作製することができる。
【００３８】
重合開始剤としては特に限定されるものではないが一般的なラジカル重合開始剤、例えば過硫酸カリウム、過硫酸アンモニウム、過酸化水素等の水溶性過酸化物、または過酸化ベンゾイルやｔ−ブチルハイドロパーオキサイド等の油溶性過酸化物、あるいはアゾジイソブチロニトリル等のアゾ化合物が使用できる。
【００３９】
（２）シリカ粒子（Ｂ）
本発明における積層フィルムの樹脂層は、少なくとも前記アクリル樹脂（Ｄ）に加えて、シリカ粒子（Ｂ）を含有することが必要である。該シリカ粒子（Ｂ）は、中空粒子および／または孔を有する粒子であり、かつ、該シリカ粒子の数平均粒子径が３０ｎｍ以上１２０ｎｍ以下のシリカ粒子である。かかるシリカ粒子（Ｂ）を用いることで、樹脂層の屈折率を低くすることができ、樹脂層側の最小反射率を低減させることが可能になるとともに、シリカ粒子の数平均粒子径が可視光の波長より十分小さいため、積層フィルムの透明性を高めることが可能となる。
【００４０】
本発明における中空及び／または孔を有するシリカ粒子（Ｂ）とは、ケイ素化合物又は有機珪素化合物の重合（縮合）体のいずれかからなる組成物を含み成る粒子を指し、一般例として、ＳｉＯ２などのケイ素化合物から導出される粒子の総称である。
【００４１】
該シリカ粒子（Ｂ）は、中空及び／または孔を有する粒子であることが重要である。（中空を有するシリカ粒子とは、粒子の内部に空洞を有するシリカ粒子であり、孔を有するシリカ粒子とは、貫通孔を有する粒子や、表面に開口孔を有する粒子である。）。
【００４２】
ここで、中空を有するシリカ粒子（Ｂ）と、孔を有するシリカ粒子（Ｂ）では、中空を有するシリカ粒子（Ｂ）の方が、粒子中の空隙の体積を大きくすることができ、シリカ粒子（Ｂ）の屈折率を低くすることができるためより好ましい。
【００４３】
ここで、該シリカ粒子（Ｂ）の数平均粒子径について説明する。ここで数平均粒子径とは、透過型電子顕微鏡（ＴＥＭ）により求めた粒子径をいう。倍率は５０万倍とし、その画面に存在する１０個の粒子の外径を、１０視野について合計１００個の粒子を測定した数平均粒子径である。ここで外径とは、粒子の最大の径（つまり粒子の長径であり、粒子中の最も長い径を示す）を表し、内部に空洞を有する粒子の場合も同様に、粒子の最大の径を表す。
【００４４】
該シリカ粒子（Ｂ）の数平均粒子径が３０ｎｍよりも小さくなると、該樹脂層中における空隙の体積分率が低下することによる屈折率の上昇が起こることがあるため好ましくないことがある。粒子の数平均粒子径が小さくなると、粒子中の空隙の体積が減少する傾向があり、その結果、樹脂層中における空隙の体積分率が小さくなるためである。一方、該シリカ粒子（Ｂ）の数平均粒子径が１２０ｎｍよりも大きくなると、屈折率の観点からは、該樹脂層中における空隙の体積分率が上昇することによる屈折率の低下が起こり好ましい。これは、粒子の数平均粒子径が大きくなると、粒子中の空隙の体積が増大する傾向があり、その結果、樹脂層中における空隙の体積分率が大きくなるためである。しかしながら、数平均粒子径が１２０ｎｍよりも大きくなると、透明性の観点からは、光が散乱する起点となりヘイズが上昇するため好ましくない。該シリカ粒子（Ｂ）は、数平均粒子径が３０ｎｍ以上１２０ｎｍ以下である。好ましくは４０ｎｍ以上１００ｎｍ以下、より好ましくは５０ｎｍ以上８０ｎｍ以下である。
【００４５】
また、シリカ粒子（Ｂ）は、その表面の一部または全部にアクリル樹脂（Ｄ）を有する粒子（ＢＤ）であることが、より好ましい（なお、粒子（ＢＤ）を含有する樹脂層は、シリカ粒子（Ｂ）とアクリル樹脂（Ｄ）を当然に含有することになる）。樹脂層が、かかる粒子（ＢＤ）を含有することにより、後述する樹脂組成物を用いて樹脂層を形成する際に、乾燥過程におけるシリカ粒子（Ｂ）や粒子（ＢＤ）の凝集を抑制し、更に透明性を向上することが可能となるためである。
【００４６】
粒子（ＢＤ）の製造方法は特に限定されるものではないが、シリカ粒子（Ｂ）をアクリル樹脂（Ｄ）で表面処理する方法などを挙げることができ、具体的には、以下の（i）〜（iv）の方法が例示される。なお、本発明において、表面処理とは、シリカ粒子（Ｂ）の表面の全部または一部にアクリル樹脂（Ｄ）を吸着・付着させる処理をいう。
【００４７】
（i）シリカ粒子（Ｂ）とアクリル樹脂（Ｄ）をあらかじめ混合した混合物を溶媒中に添加した後、分散する方法。
（ii）溶媒中に、シリカ粒子（Ｂ）とアクリル樹脂を順に添加して分散する方法。
（iii）溶媒中に、シリカ粒子（Ｂ）とアクリル樹脂（Ｄ）をあらかじめ分散し、えられた分散体を混合する方法。
（iv）溶媒中に、シリカ粒子（Ｄ）を分散した後、得られた分散体に、アクリル樹脂（Ｄ）を添加する方法。
【００４８】
これらのいずれの方法によっても目的とする効果を得ることができる。
【００４９】
また、分散を行う装置としては、ディゾルバー、ハイスピードミキサー、ホモミキサー、ミーダー、ボールミル、ロールミル、サンドミル、ペイントシェーカー、ＳＣミル、アニュラー型ミル、ピン型ミル等が使用できる。
【００５０】
また、分散方法としては、上記装置を用いて、回転軸を周速５〜１５ｍ／ｓで回転させる。回転時間は５〜１０時間である。
【００５１】
また、分散時に、ガラスビーズ等の分散ビーズを用いることが分散性を高める点でより好ましい。ビーズ径は、好ましくは０．０５〜０．５ｍｍ、より好ましくは０．０８〜０．５ｍｍ、特に好ましくは０．０８〜０．２ｍｍである。
【００５２】
混合、攪拌する方法は、容器を手で振って行ったり、マグネチックスターラーや攪拌羽根を用いたり、超音波照射、振動分散などを行うことができる。
【００５３】
なお、シリカ粒子（Ｂ）の表面の全部または一部への、アクリル樹脂（Ｄ）の吸着・付着の有無は、次の分析方法により確認可能である。測定対象物（例えば、シリカ粒子（Ｂ）を含む樹脂組成物）を、日立卓上超遠心機（日立工機株式会社製：ＣＳ１５０ＮＸ）により遠心分離を行い（回転数３００００ｒｐｍ、分離時間３０分）、シリカ粒子（Ｂ）（及びシリカ粒子（Ｂ）の表面に吸着したアクリル樹脂（Ｄ））を沈降させた後、上澄み液を除去し、沈降物を濃縮乾固する。濃縮乾固した沈降物をＸ線光電子分光法（ＸＰＳ）により分析し、シリカ粒子（Ｂ）の表面におけるアクリル樹脂（Ｄ）の有無を確認する。シリカ粒子（Ｂ）の表面にアクリル樹脂（Ｄ）の存在が確認された場合、シリカ粒子（Ｂ）の表面に、アクリル樹脂（Ｄ）が吸着・付着しているものとする。
【００５４】
また、光学用積層フィルムの樹脂層における、粒子（ＢＤ）の含有の有無は、光学用積層フィルムの樹脂層側からアルゴンイオンにより１ｎｍ／ｍｉｎのエッチング速度（ＳｉＯ２換算）でエッチングしながらＸＰＳを用いることにより、確認することができる。すなわち、シリカ粒子（Ｂ）の表面にアクリル樹脂（Ｄ）の存在が確認された場合、当該シリカ粒子（Ｂ）は粒子（ＢＤ）である。
【００５５】
（３）シリカ粒子（Ｂ）の含有量
樹脂層におけるシリカ粒子（Ｂ）の含有量が、樹脂層全体に対して、１５質量％以上５０質量％以下であることが好ましい。より好ましくは、２０質量％以上４５質量％以下、さらに好ましくは２５質量％以上４０質量％以下である。シリカ粒子（Ｂ）の含有量を、樹脂層全体に対して、１５質量％以上５０質量％以下とすることで、該樹脂層の造膜性を損なうことなく、樹脂層の屈折率を低減することができる。その結果、所望の透明性、反射防止性を十分に発現させることが可能となる。
【００５６】
（４）オキサゾリン系化合物に由来する成分（ｅ―１）および／またはカルボジイミド系化合物に由来する成分（ｅ−２）
本発明における積層フィルムの樹脂層は、少なくとも前記シリカ粒子（Ｂ）、アクリル樹脂（Ｄ）を含有し、さらにオキサゾリン系化合物に由来する成分（ｅ−１）および／またはカルボジイミド系化合物に由来する成分（ｅ―２）を含有することが好ましい。
【００５７】
本発明におけるオキサゾリン系化合物に由来する成分（ｅ−１）とは、次に述べるオキサゾリン系化合物（ｅ’−１）のみならず、オキサゾリン系化合物（ｅ’−１）がアクリル樹脂（Ｄ）、（Ｄ）以外のアクリル樹脂またはカルボジイミド系化合物（ｅ’−２）などと架橋構造を形成する場合は、オキサゾリン系化合物（ｅ’−１）に由来する成分（例えば残基など）を含むことを意味するものである。
【００５８】
オキサゾリン系化合物（ｅ’−１）としては、オキサゾリン基またはオキサジン基を１分子当たり少なくとも１つ以上有するものであれば特に限定されないが、付加重合性オキサゾリン基含有モノマーを単独で重合、もしくは他のモノマーとともに重合した高分子型が好ましい。高分子型のオキサゾリン化合物を用いることで、樹脂層の透明性を損なうことなく、耐水性、耐溶剤性が高まるのに加え、各種ハードコート層などの積層体との接着性、オリゴマー抑制性が高まるためである。
【００５９】
付加重合性オキサゾリン基含有モノマーとしては、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリンを挙げることができる。これらは、１種で使用してもよく、２種以上の混合物を使用してもよい。これらの中でも、２−イソプロペニル−２−オキサゾリンが工業的にも入手しやすく好適である。他のモノマーは、付加重合性オキサゾリン基含有モノマーと共重合可能なモノマーであれば制限なく、例えばアルキルアクリレート、アルキルメタクリレート（アルキル基としては、メチル基、エチル基、ｎ−プロピル基、イソプロピル基、ｎ−ブチル基、イソブチル基、ｔ−ブチル基、２ーエチルヘキシル基、シクロヘキシル基）等の（メタ）クリル酸エステル類やアクリル酸、メタクリル酸、イタコン酸、マレイン酸、フマール酸、クロトン酸、スチレンスルホン酸及びその塩（ナトリウム塩、カリウム塩、アンモニウム塩、第三級アミン塩等）等の不飽和カルボン酸類、アクリロニトリル、メタクリロニトリル等の不飽和ニトリル類；アクリルアミド、メタクリルアミド、Ｎ−アルキルアクリルアミド、Ｎ−アルキルメタクリルアミド、Ｎ、Ｎ−ジアルキルアクリルアミド、Ｎ、Ｎ−ジアルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）等の不飽和アミド類、酢酸ビニル、プロピオン酸ビニル、アクリル酸、メタクリル酸のエステル部にポリアルキレンオキシドを付加させたもの等のビニルエステル類、メチルビニルエーテル、エチルビニルエーテル等のビニルエーテル類、エチレン、プロピレン等のα−オレフィン類、塩化ビニル、塩化ビニリデン、フッ化ビニル等の含ハロゲンα、β−不飽和モノマー類、スチレン、α−メチルスチレン、等のα、β−不飽和芳香族モノマー等を挙げることができ、これらの１種または２種以上のモノマーを使用することができる。
【００６０】
本発明におけるカルボジイミド系化合物に由来する成分（ｅ−２）とは、次に述べるカルボジイミド系化合物（ｅ’―２）のみならず、カルボジイミド系化合物（ｅ’―２）がアクリル樹脂（Ｄ）、（Ｄ）以外のアクリル樹脂またはオキサゾリン系化合物（ｅ’−１）などと架橋構造を形成する場合は、カルボジイミド系化合物（ｅ’―２）に由来する成分（例えば残基など）を含むことを意味するものである。
【００６１】
カルボジイミド系化合物（ｅ’−２）としては、例えば、下記式（３）で表されるカルボジイミド構造を１分子当たり少なくとも１つ以上有するものであれば特に限定されないが、透明性や、各種ハードコート層などの積層体との接着性、オリゴマー抑制性などの点で、１分子中に２つ以上を有するポリカルボジイミド化合物が特に好ましい。
【００６２】
【化５】
0005983158.tif 000006
【００６３】
特に、ポリエステル樹脂やアクリル樹脂などのポリマーの末端や側鎖に、複数個のカルボジイミド基を有する、高分子型のイソシアネート化合物を用いると、樹脂層の透明性を損なうことなく、耐水性、耐溶剤性が高まるのに加えて、各種ハードコート層を積層した場合の接着性が高まるためである。
【００６４】
カルボジイミド系化合物の製造は公知の技術を適用することができ、一般的には、ジイソシアネート化合物を触媒存在下で重縮合することにより得られる。ポリカルボジイミド化合物の出発原料であるジイソシアネート化合物としては、芳香族、脂肪族、脂環式ジイソシアネートなどを用いることができ、具体的にはトリレンジイソシアネート、キシレンジイソシアネート、ジフェニルメタンジイソシアネート、ヘキサメチレンジイソシアネート、シクロヘキサンジイソシアネート、イソホロンジイソシアネート、ジシクロヘキシルジイソシアネートなどを用いることができる。更に本発明の効果を消失させない範囲において、ポリカルボジイミド化合物の水溶性や水分散性を向上するために、界面活性剤を添加することや、ポリアルキレンオキシド、ジアルキルアミノアルコールの四級アンモニウム塩、ヒドロキシアルキルスルホン酸塩などの親水性モノマーを添加しても用いてもよい。
【００６５】
本発明において、オキサゾリン系化合物に由来する成分（ｅ―１）および／またはカルボジイミド系化合物に由来する成分（ｅ−２）は、シリカ粒子（Ｂ）と、アクリル樹脂（Ｄ）の効果を損なわなければ任意の量を用いることが可能である。オキサゾリン系化合物に由来する成分（ｅ―１）の原料であるオキサゾリン系化合物（ｅ’―１）、またカルボジイミド系化合物に由来する成分（ｅ―２）の原料であるカルボジイミド系化合物（ｅ’―２）の量は、シリカ粒子（Ｂ）とアクリル樹脂（Ｄ）の合計１００質量部に対して５〜５０質部が好ましく、より好ましくは１０〜３０質量部である。５質量部以上とすることで、樹脂層中において、オキサゾリン系化合物に由来する成分（ｅ−１）および／またはカルボジイミド系化合物に由来する成分（ｅ−２）の効果を発現することが可能となる。
【００６６】
またオキサゾリン系化合物に由来する成分（ｅ―１）および／またはカルボジイミド系化合物に由来する成分（ｅ−２）に加え、他の化合物、例えば、メラミン化合物、エポキシ化合物、アジリジン化合物、アミドエポキシ化合物、チタンキレートなどのチタネート系カップリング剤、メチロール化あるいはアルキロール化した尿素系化合物、アクリルアミド系化合物などを任意で用いることもできる。
【００６７】
（５）（Ｄ）以外のアクリル樹脂
本発明における該樹脂層は、少なくともシリカ粒子（Ｂ）とアクリル樹脂（Ｄ）以外に、
（Ｄ）以外のアクリル樹脂を含んでいてもよい。（Ｄ）以外のアクリル樹脂としては、次のモノマーの１種もしくは２種以上を用いた共重合体が例示される。（Ｄ）以外のアクリル樹脂を構成するモノマー成分としては、例えば、アルキルアクリレート、アルキルメタクリレート（アルキル基としてはメチル基、エチル基、ｎ−プロピル基、イソプロピル基、ｎ−ブチル基、イソブチル基、ｔ−ブチル基、２−エチルヘキシル基、ラウリル基、ステアリル基、シクロヘキシル基、フェニル基、ベンジル基、フェニルエチル基等）、２−ヒドロキシエチルアクリレート、２−ヒドロキシエチルメタクリレート、２−ヒドロキシプロピルアクリレート、２−ヒドロキシプロピルメタクリレート等のヒドロキシ基含有モノマー、アクリルアミド、メタクリルアミド、Ｎ−メチルアクリルアミド、Ｎ−メチルメタクリルアミド、Ｎ−メチロールアクリルアミド、Ｎ−メチロールメタクリルアミド、Ｎ，Ｎ−ジメチロールアクリルアミド、Ｎ−メトキシメチルアクリルアミド、Ｎ−メトキシメチルメタクリルアミド、Ｎ−フェニルアクリルアミド等のアミド基含有モノマー、Ｎ，Ｎ−ジエチルアミノエチルアクリレート、Ｎ，Ｎ−ジエチルアミノエチルメタクリレート等のエポキシ基含有モノマー、アクリル酸、メタクリル酸及びそれらの塩（リチウム塩、ナトリウム塩、カリウム塩等）等のカルボキシル基またはその塩を含有するモノマーなどを用いることができ、これらは１種もしくは２種以上を用いて共重合される。更に、これらは他種のモノマーと併用することができる。
【００６８】
他種のモノマーとしては、例えば、アリルグリシジルエーテル等のエポキシ基含有モノマー、スチレンスルホン酸、ビニルスルホン酸及びそれらの塩（リチウム塩、ナトリウム塩、カリウム塩、アンモニウム塩等）等のスルホン酸基またはその塩を含有するモノマー、クロトン酸、イタコン酸、マレイン酸、フマール酸及びそれらの塩（リチウム塩、ナトリウム塩、カリウム塩、アンモニウム塩等）等のカルボキシル基またはその塩を含有するモノマー、無水マレイン酸、無水イタコン酸等の酸無水物を含有するモノマー、ビニルイソシアネート、アリルイソシアネート、スチレン、ビニルメチルエーテル、ビニルエチルエーテル、ビニルトリスアルコキシシラン、アルキルマレイン酸モノエステル、アクリロニトリル、メタクリロニトリル、アルキルイタコン酸モノエステル、塩化ビニリデン、酢酸ビニル、塩化ビニル等を用いることができる。
【００６９】
本発明において用いられる（Ｄ）以外のアクリル樹脂のガラス転移点（Ｔｇ）は特に限定されるものではないが、好ましくは０℃以上９０℃以下、より好ましくは１０℃以上８０℃以下である。Ｔｇが低いアクリル樹脂（Ａ）を用いる場合は接着性が劣る傾向があり、逆に高すぎる場合には延伸時に亀裂を生じることがあるため好ましくない。
また、該アクリル樹脂の分子量は１０万以上が好ましく、より好ましくは３０万以上とするのが接着性の観点から好ましい。
【００７０】
本発明において用いられる好ましい（Ｄ）以外のアクリル樹脂としては、メチルメタクリレート、エチルアクリレート、ｎ−ブチルアクリレート、２−ヒドロキシエチルアクリレート、アクリルアミド、Ｎ−メチロールアクリルアミド、グリシジルメタクリレート、アクリル酸から選ばれる共重合体等である。
【００７１】
アクリル樹脂（Ｄ）と同様に、（Ｄ）以外のアクリル樹脂は水に溶解、乳化、あるいは懸濁し得る水系のものが環境汚染や防爆性の点で好ましい。このような水系アクリル樹脂は、親水性基を有するモノマー（アクリル酸、メタクリル酸、アクリルアミド、ビニルスルホン酸およびその塩等）との共重合や反応性乳化剤や界面活性剤を用いた乳化重合、懸濁重合、ソープフリー重合等の方法によって作製することができる。
【００７２】
重合開始剤としては特に限定されるものではないが一般的なラジカル重合開始剤、例えば過硫酸カリウム、過硫酸アンモニウム、過酸化水素等の水溶性過酸化物、または過酸化ベンゾイルやｔ−ブチルハイドロパーオキサイド等の油溶性過酸化物、あるいはアゾジイソブチロニトリル等のアゾ化合物が使用できる。
【００７３】
（６）ポリエステルフィルム
本発明の積層フィルムにおいて、基材フィルムとして用いられるポリエステルフィルムについて述べる。まずポリエステルとは、エステル結合を主鎖に有する高分子の総称であって、エチレンテレフタレート、プロピレンテレフタレート、エチレン−２，６−ナフタレート、ブチレンテレフタレート、プロピレン−２，６−ナフタレート、エチレン−α，β−ビス（２−クロロフェノキシ）エタン−４，４‘−ジカルボキシレートなどから選ばれた少なくとも１種の構成成分とするものを好ましく用いることができる。
【００７４】
上記ポリエステルを使用したポリエステルフィルムは、二軸配向されたものであるのが好ましい。二軸配向ポリエステルフィルムとは、一般に、未延伸状態のポリエステルシート又はフィルムを長手方向および長手方向に直行する幅方向に各々２．５〜５倍程度延伸され、その後、熱処理を施されて、結晶配向が完了されたものであり、広角Ｘ線回折で二軸配向のパターンを示すものをいう。ポリエステルフィルムが二軸配向していない場合には、熱安定性、特に寸法安定性や機械的強度が不十分であったり、平面性の悪いものとなったりするため好ましくない。
【００７５】
また、ポリエステルフィルム中には、各種添加剤、例えば、酸化防止剤、耐熱安定剤、耐候安定剤、紫外線吸収剤、有機系易滑剤、顔料、染料、有機又は無機の微粒子、充填剤、帯電防止剤、核剤などがその特性を悪化させない程度に添加されていてもよい。
【００７６】
ポリエステルフィルムの厚みは特に限定されるものではなく、用途や種類に応じて適宜選択されるが、機械的強度、ハンドリング性などの点から、通常は好ましくは１０〜５００μｍ、より好ましくは３８〜２５０μｍ、最も好ましくは７５〜１５０μｍである。また、ポリエステルフィルムは、共押出しによる複合フィルムであってもよいし、得られたフィルムを各種の方法で貼り合わせたフィルムであっても良い。
【００７７】
（７）樹脂組成物および樹脂組成物の調整方法
本発明にて用いられる樹脂組成物とは、少なくとも前記シリカ粒子（Ｂ）と前記アクリル樹脂（Ｄ）を含有し、該シリカ粒子が中空粒子および／または孔を有する粒子であり、かつ、該シリカ粒子の数平均粒子径が３０ｎｍ以上１２０ｎｍ以下である樹脂を有してなる組成物である。
【００７８】
必要に応じて、（Ｄ）以外のアクリル樹脂、オキサゾリン系化合物（ｅ’−１）および／またはカルボジイミド系化合物（ｅ’―２）、に加え、他の化合物、例えば、メラミン化合物、エポキシ化合物、アジリジン化合物、アミドエポキシ化合物、チタンキレートなどのチタネート系カップリング剤、メチロール化あるいはアルキロールかした尿素系化合物、アクリルアミド系化合物などを含んでいてもよい。
【００７９】
また、各種添加剤、例えば、有機系易滑剤、有機又は無機の微粒子、帯電防止剤などがその特性を悪化させない程度に添加されていてもよい。
【００８０】
水系溶媒を用いた樹脂組成物は、少なくとも水分散化または水溶化したアクリル樹脂（Ｄ）、中空及び／または孔を有するシリカ粒子（Ｂ）を、（Ｄ）、（Ｂ）の順に添加し一度分散を行い、シリカ粒子（Ｂ）の表面に、アクリル樹脂（Ｄ）を吸着させた後、水系溶媒を所望の質量比で混合、攪拌することで作製することができる。次いで、必要に応じて（Ｄ）以外のアクリル樹脂、オキサゾリン系化合物（ｅ’―１）、カルボジイミド系化合物（ｅ’―２）や、各種添加剤（易滑剤、無機粒子、有機粒子、界面活性剤、酸化防止剤など）を、上記樹脂組成物に所望の質量比で混合、攪拌することで作製することができる。
【００８１】
シリカ粒子（Ｂ）にアクリル樹脂（Ｄ）を加え、分散を行う方法としては、ペイントシェーカー、ＳＣミル、アニュラー型ミル、ピン型ミル等を用いて通常周速５〜１５ｍ／ｓで回転させる。回転時間は５〜１０時間である。分散時に、ガラスビーズ等の分散ビーズを用いることが分散性を高める点で好ましい。ビーズ径は、好ましくは０．０５〜０．５ｍｍ、より好ましくは０．０８〜０．５ｍｍ、特に好ましくは０．０８〜０．２ｍｍである。
【００８２】
混合、撹拌する方法は、容器を手で振って行ったり、マグネチックスターラーや撹拌羽根を用いたり、超音波照射、振動分散などを行うことができる。
【００８３】
水分散化または水溶化したアクリル樹脂（Ｂ）は、アクリル樹脂と、親水性基を有するモノマー（アクリル酸、メタクリル酸、アクリルアミド、ビニルスルホン酸およびその塩等）との共重合、反応性乳化剤や界面活性剤を用いた乳化重合、懸濁重合、ソープフリー重合等の方法によって作製することができる。
【００８４】
重合開始剤としては特に限定されるものではないが一般的なラジカル重合開始剤、例えば過硫酸カリウム、過硫酸アンモニウム、過酸化水素等の水溶性過酸化物、または過酸化ベンゾイルやｔ−ブチルハイドロパーオキサイド等の油溶性過酸化物、あるいはアゾジイソブチロニトリル等のアゾ化合物が使用できる。
【００８５】
（８）樹脂層の形成方法および光学用積層フィルムの製造方法
本発明では、少なくともシリカ粒子（Ｂ）とアクリル樹脂（Ｄ）とを含有する樹脂組成物をポリエステルフィルム上へ塗布し、樹脂組成物が溶媒を含む場合には、溶媒を乾燥させることによって、ポリエステルフィルム上に樹脂層を形成することができる。
【００８６】
また本発明において、樹脂組成物に溶媒を含有せしめる場合は、溶媒として水系溶媒を用いることが好ましい。水系溶媒を用いることで、乾燥工程での溶媒の急激な蒸発を抑制でき、均一な組成物層を形成できるだけでなく、環境負荷の点で優れているためである。
【００８７】
ここで、水系溶媒とは、水、または水とメタノール、エタノール、イソプロピルアルコール、ブタノール等のアルコール類、アセトン、メチルエチルケトンなどのケトン類、エチレングリコール、ジエチレングリコール、プロピレングリコール等のグリコール類など水に可溶である有機溶媒が任意の比率で混合させているものを指す。
【００８８】
樹脂組成物のポリエステルフィルムへの塗布方法はインラインコート法であるのが重要である。インラインコート法とは、ポリエステルフィルムの製造の工程内で塗布を行う方法である。具体的には、ポリエステル樹脂を溶融押し出ししてから二軸延伸後熱処理して巻き上げるまでの任意の段階で塗布を行う方法を指し、通常は、溶融押出し後・急冷して得られる実質的に非晶状態の未延伸（未配向）ポリエステルフィルム（Ａフィルム）、その後に長手方向に延伸された一軸延伸（一軸配向）ポリエステルフィルム（Ｂフィルム）、またはさらに幅方向に延伸された熱処理前の二軸延伸（二軸配向）ポリエステルフィルム（Ｃフィルム）の何れかのフィルムに塗布する。
【００８９】
本発明では、結晶配向が完了する前の上記Ａフィルム、Ｂフィルム、の何れかのポリエステルフィルムに、樹脂組成物を塗布し、その後、ポリエステルフィルムを一軸方向又は二軸方向に延伸し、溶媒の沸点より高い温度で熱処理を施しポリエステルフィルムの結晶配向を完了させるとともに樹脂層を設ける方法を採用することが好ましい。この方法によれば、ポリエステルフィルムの製膜と、樹脂組成物の塗布乾燥（すなわち、樹脂層の形成）を同時に行うことができるために製造コスト上のメリットがある。また、塗布後に延伸を行うために樹脂層の厚みをより薄くすることが容易である。
【００９０】
中でも、長手方向に一軸延伸されたフィルム（Ｂフィルム）に、樹脂組成物を塗布し、その後、幅方向に延伸し、熱処理する方法が優れている。未延伸フィルムに塗布した後、二軸延伸する方法に比べ、延伸工程が１回少ないため、延伸による組成物層の欠陥や亀裂が発生しづらく、透明性や平滑性に優れた組成物層を形成できるためである。
【００９１】
本発明において該樹脂層は、上述した種々の利点から、インラインコート法により設けられることが重要である。ここで、ポリエステルフィルムへの樹脂組成物の塗布方式は、公知の塗布方式、例えばバーコート法、リバースコート法、グラビアコート法、ダイコート法、ブレードコート法等の任意の方式を用いることができる。
【００９２】
よって、本発明において最良の樹脂層の形成方法は、水系溶媒を用いた樹脂組成物を、ポリエステルフィルム上にインラインコート法を用いて塗布し、乾燥、熱処理することによって形成する方法である。またより好ましくは、一軸延伸後のＢフィルムに樹脂組成物をインラインコートする方法である。本発明の積層フィルムの製造方法において、乾燥は樹脂組成物の溶媒の除去を完了させるために、８０〜１３０℃の温度範囲で実施することができる。また、熱処理はポリエステルフィルムの結晶配向を完了させるとともに樹脂組成物の熱硬化を完了させ樹脂層の形成を完了させるために、１６０〜２４０℃の温度範囲で実施することができる。
【００９３】
さらに樹脂組成物の固形分濃度は１０質量％以下であることが好ましい。固形分濃度が１０質量％以下とすることにより、樹脂組成物に良好な塗布性を付与でき、透明かつ均一な組成物層を設けた積層フィルムを製造することができる。
【００９４】
なお、固形分濃度とは、樹脂組成物の質量に対して、樹脂組成物の質量から溶媒の質量を除いた質量が占める割合を表す（つまり、［固形分濃度］＝［（樹脂組成物の質量）−（溶媒の質量）］／［樹脂組成物の質量］  である）。
【００９５】
次に、本発明の積層フィルムの製造方法について、ポリエステルフィルムとしてポリエチレンテレフタレート（以下、ＰＥＴと略す。）フィルムを用いた場合を例にして説明するが、これに限定されるものではない。まず、ＰＥＴのペレットを十分に真空乾燥した後、押出機に供給し、約２８０℃でシート状に溶融押し出し、冷却固化せしめて未延伸（未配向）ＰＥＴフィルム（Ａフィルム）を作製する。このフィルムを８０〜１２０℃に加熱したロールで長手方向に２．５〜５．０倍延伸して一軸配向ＰＥＴフィルム（Ｂフィルム）を得る。このＢフィルムの片面に所定の濃度に調製した本発明の樹脂組成物を塗布する。
【００９６】
この時、塗布前にＰＥＴフィルムの塗布面にコロナ放電処理等の表面処理を行ってもよい。コロナ放電処理等の表面処理を行うことで、樹脂組成物のＰＥＴフィルムへの濡れ性が向上し、樹脂組成物のはじきを防止し、均一な塗布厚みの樹脂層を形成することができる。塗布後、ＰＥＴフィルムの端部をクリップで把持して８０〜１３０℃の熱処理ゾーン（予熱ゾーン）へ導き、樹脂組成物の溶媒を乾燥させる。乾燥後幅方向に１．１〜５．０倍延伸する。引き続き１６０〜２４０℃の熱処理ゾーン（熱固定ゾーン）へ導き１〜３０秒間の熱処理を行い、結晶配向を完了させる。
【００９７】
この熱処理工程（熱固定工程）で、必要に応じて幅方向、あるいは長手方向に３〜１５％の弛緩処理を施してもよい。かくして得られた積層フィルムは透明かつ反射防止性に優れた積層フィルムとなる。
【００９８】
本発明における該樹脂層の厚みとしては、７０ｎｍ以上１５０ｎｍ以下であることが好ましい。より好ましくは、８０ｎｍ以上１４０ｎｍ以下であり、さらに好ましくは９０ｎｍ以上１３０ｎｍ以下である。該樹脂層の厚みを、７０ｎｍ以上１５０ｎｍ以下とすることにより、干渉効果により反射防止性を十分に発現させることが可能となる。
【００９９】
また、本発明の積層フィルムをＩＭフィルムとして用いる場合は、低屈折率層の厚みが１０ｎｍ以上２００ｎｍ以下であることが好ましく、１０ｎｍ以上１００ｎｍ以下であることがより好ましく、１０ｎｍ以上５０ｎｍ以下であることが特に好ましい。低屈折率層の厚みが１０ｎｍ未満、あるいは２００ｎｍを超えると、屈折率を調整する効果が不十分となり、透明導電層のパターンの形状が目立ち、視認性が不十分となる場合がある。
【０１００】
［特性の測定方法および効果の評価方法］
本発明における特性の測定方法および効果の評価方法は次のとおりである。
【０１０１】
（１）全光線透過率・初期ヘイズ評価
全光線透過率および初期ヘイズの測定は、常態（２３℃、相対湿度５０％）において、積層フィルムサンプルを４０時間放置した後、日本電色工業（株）製濁度計「ＮＤＨ５０００」を用いて、全光線透過率の測定はＪＩＳ「プラスチック透明材料の全光線透過率の試験方法」（Ｋ７３６１−１、１９９７年版）、初期ヘイズの測定はＪＩＳ「透明材料のヘーズの求め方」（Ｋ７１３６  ２０００年版）に準ずる方式で行った。なお、サンプルの樹脂層が積層された面側から光を照射して測定した。サンプルは一辺５０ｍｍの正方形のものを１０サンプル準備し、それぞれ１回ずつ、合計１０回測定した平均値をサンプルのヘイズ値とした。
【０１０２】
（２）加熱処理評価（加熱処理後Δヘイズ）
積層フィルムサンプルを金属枠に４辺で固定し、１５０℃（風量ゲージ「７」）に設定したエスペック（株）製熱風オーブン「ＨＩＧＨ−ＴＥＭＰ−ＯＶＥＮ  ＰＨＨ−２００」に金属枠に固定したサンプルを熱風オーブン内の床に対して立てて入れ１時間加熱し、その後空冷で１時間放置した。ここでポリエステルフィルムの片側にのみ樹脂層を形成させた積層フィルムサンプルは、樹脂層と反対にあるポリエステルフィルムの面を、アセトンを含ませた不織布（小津産業（株）製、ハイゼガーゼＮＴ−４）にて拭き取り、さらにアセトンで流し常態で４０時間放置乾燥させ、樹脂層とは反対にあるポリエステルフィルム面から析出したオリゴマーを除去した。その後、サンプルを前項（１）に記載の透過率・初期ヘイズ測定方法により加熱後のヘイズ値を測定し、熱処理前後の樹脂層片面のヘイズ値の差（Δ）をΔヘイズ値として評価した。またポリエステルフィルム両面に樹脂層を形成させた積層フィルムサンプルは熱風オーブンでの加熱後、サンプルを常態で４０時間放置したのち前項（１）に記載の透過率・ヘイズ測定方法により加熱後のヘイズ値を測定し、熱処理前後のヘイズ値の差を半分（５０％）にした値を樹脂層片面のヘイズ値の差（Δ）とし、これをΔヘイズ値として評価した。測定は、合計１０回測定した平均値をサンプルのヘイズ値とした。
＜Δヘイズ値＞
◎：２．０％未満
○：２．０％以上２．５％未満
△：２．５％以上〜３．０％未満
×：３．０％以上
尚、加熱処理評価は「○」を良好とした。
【０１０３】
（３）最小反射率
Ａ４カットサイズに裁断したフィルムシートを縦横それぞれ３分割し、合計９点を測定サンプルとして用いた。長辺側を長手方向とした。分光反射率の測定は、測定面（該樹脂層）の裏面に５０ｍｍ幅の黒色光沢テープ（ヤマト（株）製  ビニ−ルテープＮｏ．２００−５０−２１：黒）を、気泡を噛みこまないようにサンプルとテープの長手方向を合わせて貼り合わせた後、約４ｃｍ角のサンプル片に切り出し、分光光度計（島津製作所（株）製  ＵＶ２４５０）に入射角５°での分光反射率を測定した。サンプルを測定器にセットする方向は、測定器の正面に向かって前後の方向にサンプルの長手方向を合わせた。なお反射率を基準化するため、標準反射板として付属のＡｌ２Ｏ３板を用いた。最小反射率は、波長５００ｎｍから６５０ｎｍにおける樹脂層側の最小の反射率を求めた。なお、測定値には、９点の平均値を用いた。
【０１０４】
（４）積層体との接着性
積層ポリエステルフィルムの樹脂層側に、下記の割合で混合したＵＶ硬化型樹脂を、バーコーターを用いて硬化後の膜厚が２μｍとなるように均一に塗布した。
・ウレタンアクリレート（新中村化学（株）製  ＵＡ１２２Ｐ）：８０重量部
・ポリエステルアクリレート（日本化薬（株）製“カヤラッド”ＤＰＨＡ）：１０重量部
・ポリエステルアクリレート（日本化薬（株）製“カヤラッド”ＰＥＴＡ）：１０重量部
・シリコーンオイル（東レダウコーニングシリコーン（株）製  ＳＨ１９０）：３重量部
・光重合開始剤（長瀬産業（株）社製“イルガキュア”１８４）：３重量部。
【０１０５】
次いで、ＵＶ硬化樹脂層を積層した面から９ｃｍの高さにセットした１２０Ｗ／ｃｍの照射強度を有する集光型高圧水銀灯（アイグラフィックス（株）製  Ｈ０３−Ｌ３１）で、積算照射強度が３００ｍＪ／ｃｍ２となるように紫外線を照射し、硬化させ、積層ポリエステルフィルム上にハードコート層を積層されたハードコート積層ポリエステルフィルムを得た。得られたハードコート積層ポリエステルフィルムについて、得られたハードコート積層ポリエステルフィルムのハードコート積層面に、１ｍｍ２のクロスカットを１００個入れ、“セロテープ”（登録商標）（ニチバン（株）製ＣＴ４０５ＡＰ）を貼り付け、ハンドローラーで１．５ｋｇ／ｃｍ２の荷重で押しつけた後、ハードコート積層ポリエステルフィルムに対して９０度方向に急速に剥離した。接着性は残存したクロスカットの個数により、４段階評価を行った。×は実用上問題のあるレベル、△は実用レベルであり、○と◎のものは良好とした。
◎  ：９０〜１００個残存
○  ：８０〜８９個残存
△  ：５０〜７９個残存
×  ：０〜５０個未満残存。
【０１０６】
（５）数平均粒子径
シリカ粒子（Ｂ）の数平均粒子径は、透過型電子顕微鏡（ＴＥＭ）により積層フィルムの断面構造を観察することにより求めた。倍率を５０万倍とし、その画面内に存在する１０個の粒子の外径を、１０視野について合計１００個の粒子を測定し、その平均粒子径を求めた。画面内に１０個の粒子が存在しない場合は、同じ条件で別の箇所を観察し、その画面内に存在する粒子の外径を測定して、合計で１００個の粒子の外径を測定して平均値とした。ここで外径とは、粒子の最大の径（つまり粒子の長径であり、粒子中の最も長い径を示す）を表し、内部に空洞を有する粒子の場合も同様に、粒子の最大の径を表す。
【０１０７】
（６）樹脂層の膜厚
透過型電子顕微鏡（ＴＥＭ）を用いて断面を観察することにより、ポリエステルフィルム上の樹脂層の厚みを測定した。樹脂層の厚みは、ＴＥＭにより２０万倍の倍率で撮影した画像から樹脂層の厚みを読み取った。合計で２０点の樹脂層厚みを測定して平均値とした。
【０１０８】
（７）反射防止フィルム特性評価（視認性）
樹脂層の表面を上にして積層フィルムの下にカラー写真を置き、積層フィルムを通して写真を見た場合の画像の鮮明度とムラを目視で観察し、本発明の積層フィルムを反射防止フィルムとして用いたときの反射防止特性（Ａｎｔｉ−Ｒｅｆｒｅｃｔｉｏｎ性（ＡＲ性））を評価した。○以上を良好と判断した。
【０１０９】
像が鮮明に見える                ：  ◎
わずかに像がぼやけるがムラがない：  ○
像がぼやける部分が混在する      ：  △
全体に像がぼやける              ：  ×。
【０１１０】
（８）ＩＭフィルム特性評価
本発明の積層フィルムをＩＭフィルムとして用いた透明導電層積層体を作成し、透明導電層積層体の色調（カラーｂ値）と視認性評価を行い、ＩＭフィルムとしての特性を評価した。透明導電層積層体の作製は以下のとおり行った。
［透明導電層の形成］
本発明の光学用積層フィルムの樹脂層上にインジウム−スズ複合酸化物（ＩＴＯ）からなる透明導電性層を成膜した。このとき、スパッタリング前の圧力を０．０００１Ｐａとし、ターゲットとして酸化スズを３６質量％含有した酸化インジウム（住友金属鉱山株式会社製、密度６．９ｇ／ｃｍ３）を用いて、２Ｗ／ｃｍ２の直流（ＤＣ）電力を印加した。また、Ａｒガスを１３０ｓｃｃｍ、Ｏ２ガスを表面抵抗値が最小となる流速で流し、０．４Ｐａの雰囲気下でＤＣマグネトロンスパッタリング法を用いて成膜した。ＤＣ電力としては、アーク放電を防止するために、日本イーエヌアイ製ＰＲＧ−１００を用いて５μｓ幅のパルスを５０ｋＨｚ周期で印加した。また、センターロール温度は１０℃として、スパッタリングを行った。
【０１１１】
また、雰囲気の酸素分圧をスパッタプロセスモニター（ＬＥＹＢＯＬＤ  ＩＮＦＩＣＯＮ社製、ＸＰＲ２）にて常時観測しながら、インジウム−スズ複合酸化物膜中の酸化度が一定になるように酸素ガスの流量計及びＤＣ電源にフィードバックした。以上のようにして、本発明の光学用積層フィルムの樹脂層上に、厚さ３０ｎｍ、屈折率１．９６のインジウム−スズ複合酸化物からなる透明導電層を積層させた透明導電層積層体を作製した。
［透明導電層積層体の透明導電層のパターニング］
透明導電層積層体の透明導電層側に、苛性ソーダ１％液で現像が可能なネガタイプのアクリル系感光層であるドライフィルムレジストを厚み１０ｎｍで設けた表面に、ストライプ状のパターンを有するマスクを静置して、メタルハライドランプにより露光し、苛性ソーダ１％液に浸して現像した。次いで、塩化第二鉄のエッチング液により、ドライフィルムレジスト層が積層されていない部分の透明導電層をエッチング除去し、平均線幅２０μｍの透明導電層にストライプ状パターンを形成した。
［透明導電層積層体の色調（Ｌａｂ表色系におけるｂ値）］
透明導電層積層体の透明導電層のある部分と透明導電層のない部分の色調（Ｌａｂ表色系におけるｂ値）を、ＪＩＳ−ＫＬ７１０５（１９８１）に準拠して、色差計（日本電色工業製、ＺＥ−２０００）を用い、光源はＣ光源、視野は２°視野にて、透明導電層を積層した側からそれぞれ測定した。透明導電層のある部分の色調ｂ値をｂ１、透明導電層の無い部分の色調ｂ値をｂ０とし、ｂ０とｂ１の差が１．０以下を合格とした。
［視認性評価］
透明導電層側に、屈折率１．５２のアクリル系粘着層を有するポリエチレンテレフタレートフィルムを保護フィルムとして貼り合わせた。三波長蛍光灯（ナショナル  ３波長形昼白色  “パルック”（登録商標）（品番：Ｆ.Ｌ  １５ＥＸ−Ｎ  １５Ｗ））を光源とし、この直下３０ｃｍのところに、保護フィルムを貼り合わせたフィルムを保護フィルム面が観察面側になるように置いて、正面から左右４５°まで様々な角度から透明導電層のパターンの見え方を評価し、下記の判断基準で、○以上を合格とした。
【０１１２】
○：  パターンが見えない、もしくはほとんど見えない。
【０１１３】
△：  パターンが少し見える。
【０１１４】
×：  パターンが強く見える。
【実施例】
【０１１５】
なお、以下の実施例や比較例にて得られた積層フィルムの特性等は、表に示されている。
【０１１６】
＜実施例１＞
はじめに、樹脂組成物１を次の通り調整した。
【０１１７】
・シリカ粒子（Ｂ）：
中空シリカであるスルーリア１４２０（日揮触媒化成株式会社製中空シリカ：数平均粒子径６０ｎｍ）を用いた。
【０１１８】
・アクリル樹脂（Ｄ）：
攪拌機、温度計、還流冷却管の備わった通常のアクリル樹脂反応槽に、溶剤としてイソプロピルアルコール１００部を仕込み、加熱攪拌して１００℃に保持した。
【０１１９】
この中に、（メタ）アクリレート（ｄ−１）として、ｎ＝１９のノナデシルメタクリレート４０部、（メタ）アクリレート（ｄ−２）として、２個の環を有するイソボルニルメタクリレート４０部、その他（メタ）アクリレートとして、２−ヒドロキシエチルアクリレート２０部、ｔ−ブチルパーオキシ２エチルヘキサエート５部からなる混合物を３時間かけて滴下した。そして、滴下終了後、１００℃で１時間加熱し、次にｔ−ブチルパーオキシ２エチルヘキサエート１部からなる追加触媒混合液を仕込んだ。次いで、１００℃で３時間加熱した後冷却し、アクリル樹脂（Ｄ）を得た。得られたアクリル樹脂（Ｄ）の構造式を以下に示す。
【０１２０】
【化６】
0005983158.tif 000007
【０１２１】
・水系溶媒    ：純水。
【０１２２】
・粒子（ＢＤ）とアクリル樹脂（Ｄ）の混合体：
水系溶媒中に、上記シリカ粒子（Ｂ）と上記アクリル樹脂（Ｄ）を順に添加し、以下の方法で分散せしめ、粒子（ＢＤ）とアクリル樹脂（Ｄ）の混合体を得た。（前記（ii）の方法。）シリカ粒子（Ｂ）およびアクリル樹脂（Ｄ）の添加量比（質量比）は、（Ｂ）／（Ｄ）＝３０／７０とした（なお質量比は、小数点第１位を四捨五入して求めた）。分散処理は、ホモミキサーを用いて行い、周速１０ｍ／ｓで５時間回転させることによって行った。また、最終的に得られた混合体における、粒子（ＢＤ）とアクリル樹脂（Ｄ）の質量比は、（ＢＤ）／（Ｄ）＝３０／７０であった（なお、質量比は小数点第１位を四捨五入して求めた）。
【０１２３】
なお、得られた粒子（ＢＤ）を、日立卓上超遠心機（日立工機株式会社製：ＣＳ１５０ＮＸ）により遠心分離を行い（回転数３０００ｒｐｍ、分離時間３０分）、シリカ粒子（Ｂ）（及びシリカ粒子（Ｂ）の表面に吸着したアクリル樹脂（Ｄ））を沈降させた後、上澄み液を除去し、沈降物を濃縮乾固させた。濃縮乾固した沈降物をＸ線光電子分光法（ＸＰＳ）により分析した結果、シリカ粒子（Ｂ）の表面にアクリル樹脂（Ｄ）が存在することが確認された。つまり、シリカ粒子（Ｂ）の表面には、アクリル樹脂（Ｄ）が吸着・付着しており、得られた粒子（ＢＤ）がシリカ粒子（Ｂ）の表面にアクリル樹脂（Ｄ）を有する粒子に該当することが判明した。
【０１２４】
・樹脂組成物１：
水系溶媒に、上記の粒子（ＢＤ）とアクリル樹脂（Ｄ）の混合体を添加し、混合し、樹脂組成物を得た。（樹脂組成物における、粒子（ＢＤ）とアクリル樹脂（Ｄ）の質量比は、（ＢＤ）／（Ｄ）＝３０／７０である）。
【０１２５】
・積層フィルム
次いで、実質的に粒子を含有しないＰＥＴペレット（極限粘度０．６３ｄｌ／ｇ）を充分に真空乾燥した後、押し出し機に供給し２８５℃で溶融し、Ｔ字型口金よりシート状に押し出し、静電印加キャスト法を用いて表面温度２５℃の鏡面キャスティングドラムに巻き付けて冷却固化せしめた。この未延伸フィルムを９０℃に加熱して長手方向に３．４倍延伸し、一軸延伸フィルム（Ｂフィルム）とした。
【０１２６】
次に樹脂組成物１を一軸延伸フィルムのコロナ放電処理面にバーコートを用いて塗布厚み約１２μｍで塗布した。樹脂組成物を塗布した一軸延伸フィルムの幅方向両端部をクリップで把持して予熱ゾーンに導き、雰囲気温度７５℃とした後、引き続いてラジエーションヒーターを用いて雰囲気温度を１１０℃とし、次いで雰囲気温度を９０℃として、樹脂組成物を乾燥させ、樹脂層を形成せしめた。引き続き連続的に１２０℃の加熱ゾーン（延伸ゾーン）で幅方向に３．５倍延伸し、続いて２３０℃の熱処理ゾーン（熱固定ゾーン）で２０秒間熱処理を施し、結晶配向の完了した積層フィルムを得た。得られた積層フィルムにおいてＰＥＴフィルムの厚みは１００μｍ、樹脂層の厚みは約０．１５μｍであった。得られた積層フィルムの特性等を表に示す。初期ヘイズ、最小反射率が低く、透明性、接着性、オリゴマー抑制性、視認性に優れるものであった。
【０１２７】
次に上記にて得られた積層フィルムをＩＭフィルムとして用いた透明導電積層体の評価を行った。透明導電積層体は、前記の[透明導電層の形成]の方法に従い、透明導電層を形成し、次いで[透明導電積層体の透明導電層のパターニング]の方法に従いパターンを形成し、作製した。得られた透明導電積層体の特性等を表に示す。得られた透明導電積層体は、透明導電層のパターンが見えず優れた視認性を示しており、本発明の積層フィルムがＩＭフィルムとして好適に用いることが出来ることがわかった。
【０１２８】
＜実施例２＞
シリカ粒子（Ｂ）を、孔を有するシリカ粒子であるナノポーラスシリカＦＳＭ（太陽化学株式会社製  数平均粒子径６０ｎｍ）、に変更した以外は、実施例１と同様の方法で積層フィルムを得た。
【０１２９】
得られた積層フィルム、透明導電積層体の特性などを表に示す。
実施例１と比較して、積層フィルムは、孔を有するシリカ粒子を用いたことで、最小反射率、初期ヘイズが若干高くなり、透明性、視認性が若干低下したものの良好であり、同等の接着性、オリゴマー抑制性を示した。また、得られた透明導電積層体は、透明導電層のパターンがほとんど見えず優れた視認性を示しており、本発明の積層フィルムがＩＭフィルムとして好適に用いることが出来ることがわかった。
【０１３０】
＜実施例３〜４＞
（メタ）アクリレートモノマー（ｄ−１）を、表１に記載の、ｎ＝９のデシルメタクリレート（実施例３）、ｎ＝３４のペンタトリアコンチルメタクリレート（実施例４）、に変更した以外は、実施例１と同様の方法で積層フィルム、透明導電積層体を得た。
【０１３１】
得られた積層フィルム、透明導電積層体の特性などを表に示す。
実施例１と比較して、積層フィルムは、ｎ＝９、３４のメタクリレートを用いたことで、それぞれ樹脂層形成時のシリカ粒子（Ｂ）の分散性が低下（実施例３：ｎ＝９のデシルメタクリレートを用いた実施例）、アクリル樹脂同士が凝集し（実施例４：ｎ＝３４のペンタトリアコンチルメタクリレートを用いた実施例）、初期ヘイズが若干高くなり、透明性、オリゴマー抑制性が若干低下したものの良好であり、同等の接着性、視認性を示した。また、透明導電積層体は、実施例１と同等の優れた視認性を示しており、本発明の積層フィルムがＩＭフィルムとして好適に用いることが出来ることがわかった。
【０１３２】
＜実施例５＞
シリカ粒子（Ｂ）を、孔を有するシリカ粒子であるナノポーラスシリカＦＳＭ（太陽化学株式会社製  数平均粒子径６０ｎｍ）に変更した以外は、実施例４と同様の方法で積層フィルム、透明導電積層体を得た。
実施例４と比較して、積層フィルムは、孔を有するシリカ粒子を用いたことで、最小反射率、初期ヘイズが若干高くなり、透明性、視認性、オリゴマー抑制性が若干低下したものの良好であり、同等の接着性を示した。また透明導電積層体において、パターンがほとんど見えず優れた視認性を示しており、本発明の積層フィルムがＩＭフィルムとして好適に用いることが出来ることがわかった。
【０１３３】
＜実施例６〜７＞
シリカ粒子（Ｂ）を、
数平均粒子径３０ｎｍの中空シリカであるスルーリアＴＲ１１３（日揮触媒化成株式会社製中空シリカ：数平均粒子径３０ｎｍ）（実施例６）、
数平均粒子径１２０ｎｍの中空シリカであるスルーリア１４２０−１２０（日揮触媒化成株式会社製中空シリカ：数平均粒子径１２０ｎｍ）シリカ粒子（Ｂ）（実施例７）に、
それぞれ変更した以外は、実施例１と同様の方法で積層フィルム、透明導電積層体を得た。
【０１３４】
実施例６は、実施例１と比較して、積層フィルムは、数平均粒子径３０ｎｍのシリカ粒子を用いたことで、最小反射率が高くなったものの、初期ヘイズが小さくなり、透明性に優れ、同等の接着性、視認性、オリゴマー抑制性を示した。また透明導電積層体において、パターンはほとんど見えず同等の優れた視認性を示しており、本発明の積層フィルムがＩＭフィルムとして好適に用いることが出来ることがわかった。
【０１３５】
実施例７は、実施例１と比較して、積層フィルムでは、数平均粒子径１２０ｎｍのシリカ粒子を用いたことで、初期ヘイズが若干高くなったものの、最小反射率が小さく、透明性が若干低下するものの良好であり、同等の接着性、オリゴマー抑制性、視認性を示した。また透明導電積層体においては、パターンがほとんど見えず優れた視認性を示しており、本発明の積層フィルムがＩＭフィルムとして好適に用いることが出来ることがわかった。
【０１３６】
＜実施例８＞
シリカ粒子（Ｂ）を、孔を有するシリカ粒子であるナノポーラスシリカＦＳＭ−１２０（太陽化学株式会社製  数平均粒子径１２０ｎｍ）に変更した以外は、実施例７と同様の方法で積層フィルム、透明導電積層体を得た。
【０１３７】
実施例７と比較して、積層フィルムは、孔を有するシリカ粒子を用いたことで、最小反射率、初期ヘイズが若干高く、透明性、視認性が若干低下するものの良好であり、同等の接着性、オリゴマー抑制性を示した。また透明導電積層体においては、パターンがほとんど見えず優れた視認性を示しており、本発明の積層フィルムがＩＭフィルムとして好適に用いることが出来ることがわかった。
【０１３８】
＜実施例９〜１０＞
シリカ粒子（Ｂ）とアクリル樹脂（Ｄ）の質量比を表１の記載の数値に変更した以外は、実施例１と同様の方法で積層フィルム、透明導電積層体を得た。
【０１３９】
実施例１と比較して、積層フィルムは、シリカ粒子（Ｂ）の添加量を少なくした場合（実施例９）は、最小反射率が若干高くなったものの、初期ヘイズが低くなり、視認性、オリゴマー抑制性が若干低下するものの良好であり、優れた透明性を示した。また透明導電積層体においては、パターンがほとんど見えず優れた視認性を示しており、本発明の積層フィルムがＩＭフィルムとして好適に用いることが出来ることがわかった。  実施例１と比較して、積層フィルムでは、シリカ粒子（Ｂ）の添加量を多くした場合（実施例１０）は、初期ヘイズは若干高く、最小反射率が若干低くなり、透明性、接着性は若干低下するものの良好であり、同等の視認性、オリゴマー抑制性を示した。また透明導電積層体においては、パターンがほとんど見えず優れた視認性を示しており、本発明の積層フィルムがＩＭフィルムとして好適に用いることが出来ることがわかった。
【０１４０】
＜実施例１１＞
シリカ粒子（Ｂ）を、孔を有するシリカ粒子に変更した以外は、実施例１０と同様の方法で積層フィルム、透明導電積層体を得た。
【０１４１】
実施例１０と比較して、積層フィルムは、孔を有するシリカ粒子を用いたことで、最小反射率、初期ヘイズが若干高くなり、透明性、接着性が若干低下するものの良好であり、同等の視認性、オリゴマー抑制性を示した。また透明導電積層体においては、パターンがほとんど見えず優れた視認性を示しており、本発明の積層フィルムがＩＭフィルムとして好適に用いることが出来ることがわかった。
【０１４２】
＜実施例１２〜１３＞
（メタ）アクリレートモノマー（ｄ−１）を、表１に記載の、ｎ＝９のデシルメタクリレート（実施例１２）、ｎ＝３４のペンタトリアコンチルメタクリレート（実施例１３）、にそれぞれ変更した以外は、実施例６と同様の方法で積層フィルム、透明導電積層体を得た。
【０１４３】
実施例６と比較して、積層フィルムは、ｎ＝９のデシルメタクリレート、ｎ＝３４のペンタトリアコンチルメタクリレートを用いたことで、それぞれ樹脂層形成時のシリカ粒子（Ｂ）の分散性が低下（ｎ＝９）、アクリル樹脂同士が凝集し（ｎ＝３４）、初期ヘイズが若干高くなり、オリゴマー抑制性が若干低下するものの良好であり、同等の透明性、接着性、視認性を示した。また透明導電積層体においては、パターンがほとんど見えず優れた視認性を示しており、本発明の積層フィルムがＩＭフィルムとして好適に用いることが出来ることがわかった。
【０１４４】
＜実施例１４〜１５＞
（メタ）アクリレートモノマー（ｄ−１）を、表１に記載の、ｎ＝９のデシルメタクリレート（実施例１４）、ｎ＝３４のペンタトリアコンチルメタクリレート（実施例１５）、にそれぞれ変更した以外は、実施例７と同様の方法で積層フィルム、透明導電積層体を得た。
【０１４５】
実施例７と比較して、積層フィルムはｎ＝９のデシルメタクリレート、ｎ＝３４のペンタトリアコンチルメタクリレートを用いたことで、それぞれ樹脂層形成時のシリカ粒子（Ｂ）の分散性が低下（ｎ＝９）、アクリル樹脂同士が凝集し（ｎ＝３４）、初期ヘイズが若干高くなり、オリゴマー抑制性が若干低下するものの良好であり、同等の接着性、視認性を示した。また透明導電積層体においては、パターンがほとんど見えず優れた視認性を示しており、本発明の積層フィルムがＩＭフィルムとして好適に用いることが出来ることがわかった。
【０１４６】
＜実施例１６〜１７＞
（メタ）アクリレートモノマー（ｄ−１）を、表１に記載の、ｎ＝９のデシルメタクリレート（実施例１６）、ｎ＝３４のペンタトリアコンチルメタクリレート（実施例１７）、にそれぞれ変更した以外は、実施例９と同様の方法で積層フィルム、透明導電積層体を得た。
【０１４７】
実施例９と比較して、積層フィルムはｎ＝９のデシルアクリレート、ｎ＝３４のペンタトリアコンチルメタクリレートを用いたことで、それぞれ樹脂層形成時のシリカ粒子（Ｂ）の分散性が低下（ｎ＝９）、アクリル樹脂同士が凝集し（ｎ＝３４）、初期ヘイズが若干高くなるものの、同等の透明性、接着性、視認性、オリゴマー抑制性を示した。また透明導電積層体では、パターンがほとんど見えず優れた視認性を示しており、本発明の積層フィルムがＩＭフィルムとして好適に用いることが出来ることがわかった。
【０１４８】
＜実施例１８〜１９＞
（メタ）アクリレートモノマー（ｄ−１）を、表１に記載の、ｎ＝９のデシルメタクリレート（実施例１８）、ｎ＝３４のペンタトリアコンチルメタクリレート（実施例１９）、にそれぞれ変更した以外は、実施例１０と同様の方法で積層フィルム、ＩＭフィルムを得た。
【０１４９】
実施例１０と比較して、積層フィルムはｎ＝９のデシルメタクリレート、ｎ＝３４のペンタトリアコンチルメタクリレートを用いたことで、それぞれ樹脂層形成時のシリカ粒子（Ｂ）の分散性が低下（ｎ＝９）、アクリル樹脂同士が凝集し（ｎ＝３４）、初期ヘイズが若干高くなり、オリゴマー抑制性が若干低下するものの良好であり、同等の接着性、視認性を示した。また透明導電積層体においては、パターンがほとんど見えず優れた視認性を示しており、本発明の積層フィルムがＩＭフィルムとして好適に用いることが出来ることがわかった。
【０１５０】
＜実施例２０〜２１＞
シリカ粒子（Ｂ）を、
数平均粒子径３０ｎｍの中空シリカであるスルーリアＴＲ１１３（日揮触媒化成株式会社製中空シリカ：数平均粒子径３０ｎｍ）（実施例２０）、
数平均粒子径１２０ｎｍの中空シリカであるスルーリア１４２０−１２０（日揮触媒化成株式会社製中空シリカ：数平均粒子径１２０ｎｍ）（実施例２１）に、
それぞれ変更した以外は、実施例９と同様の方法で積層フィルム、透明導電積層体を得た。
【０１５１】
実施例９と比較して、積層フィルムは、数平均粒子径３０ｎｍのシリカ粒子を用いたことで、最小反射率が若干高く視認性が若干低下するものの、初期ヘイズが若干低くなり、透明性に優れ、同等の接着性、オリゴマー抑制性を示した。また透明導電積層体においては、パターンがほとんど見えず優れた視認性を示しており、本発明の積層フィルムがＩＭフィルムとして好適に用いることが出来ることがわかった。
【０１５２】
実施例９と比較して、積層フィルムは、数平均粒子径１２０ｎｍのシリカ粒子を用いたことで、初期ヘイズが若干高く透明性が若干低下するものの、最小反射率が小さく視認性に優れ、同等の接着性、オリゴマー抑制性を示した。また透明導電積層体においては、パターンがほとんど見えず優れた視認性を示しており、本発明の積層フィルムがＩＭフィルムとして好適に用いることが出来ることがわかった。
【０１５３】
＜実施例２２〜２３＞
シリカ粒子（Ｂ）を、
数平均粒子径３０ｎｍの中空シリカであるスルーリアＴＲ１１３（日揮触媒化成株式会社製中空シリカ：数平均粒子径３０ｎｍ）（実施例２２）、
数平均粒子径１２０ｎｍの中空シリカであるスルーリア１４２０−１２０（日揮触媒化成株式会社製中空シリカ：数平均粒子径３０ｎｍ）（実施例２３）に、
それぞれ変更した以外は、実施例１０と同様の方法で積層フィルム、透明導電積層体を得た。
【０１５４】
実施例１０と比較して、数平均粒子径３０ｎｍのシリカ粒子を用いたことで、最小反射率が若干高く視認性が若干低下するもの、初期ヘイズが若干低く透明性に優れ、同等の接着性、オリゴマー抑制性を示した。また透明導電積層体においては、パターンがほとんど見えず優れた視認性を示しており、本発明の積層フィルムがＩＭフィルムとして好適に用いることが出来ることがわかった。
【０１５５】
実施例１０と比較して、積層フィルムは数平均粒子径１２０ｎｍのシリカ粒子を用いたことで、初期ヘイズが若干高く透明性が若干低下するものの、最小反射率が小さく視認性に優れ、同等の接着性、オリゴマー抑制性を示した。また透明導電積層体においては、パターンがほとんど見えず優れた視認性を示しており、本発明の積層フィルムがＩＭフィルムとして好適に用いることが出来ることがわかった。
【０１５６】
＜実施例２４〜２５＞
（メタ）アクリレートモノマー（ｄ−１）を、表１に記載の、ｎ＝９のデシルメタクリレート（実施例２４）、ｎ＝３４のペンタトリアコンチルメタクリレート（実施例２５）、にそれぞれ変更した以外は、実施例２０と同様の方法で積層フィルム、ＩＭフィルムを得た。
【０１５７】
実施例２０と比較して、積層フィルムはｎ＝９のデシルメタクリレート、ｎ＝３４のペンタトリアコンチルメタクリレートを用いたことで、それぞれ樹脂層形成時のシリカ粒子（Ｂ）の分散性が低下（ｎ＝９）、アクリル樹脂同士が凝集し（ｎ＝３４）、初期ヘイズが高く透明性が若干低下するものの、最小反射率が小さく視認性に優れ、同等の接着性、オリゴマー抑制性を示した。また透明導電積層体においては、パターンがほとんど見えず優れた視認性を示しており、本発明の積層フィルムがＩＭフィルムとして好適に用いることが出来ることがわかった。
【０１５８】
＜実施例２６〜２７＞
（メタ）アクリレートモノマー（ｄ−１）を、表１に記載の、ｎ＝９のデシルメタクリレート（実施例２６）、ｎ＝３４のペンタトリアコンチルメタクリレート（実施例２７）、にそれぞれ変更した以外は、実施例２１と同様の方法で積層フィルム、透明導電積層体を得た。
【０１５９】
実施例２１と比較して、積層フィルムはｎ＝９のデシルメタクリレート、ｎ＝３４のペンタトリアコンチルメタクリレートを用いたことで、樹脂層形成時のシリカ粒子（Ｂ）の分散性が若干低下し、初期ヘイズが高く透明性が若干低下し、最小反射率が高く視認性が若干低下するものの、同等のオリゴマー抑制性、接着性を示した。また透明導電積層体においては、パターンがほとんど見えず優れた視認性を示しており、本発明の積層フィルムがＩＭフィルムとして好適に用いることが出来ることがわかった。
【０１６０】
＜実施例２８〜２９＞
（メタ）アクリレートモノマー（ｄ−１）を、表１に記載の、ｎ＝９のデシルメタクリレート（実施例２８）、ｎ＝３４のペンタトリアコンチルメタクリレート（実施例２９）、にそれぞれ変更した以外は、実施例２２と同様の方法で積層フィルム、透明導電積層体を得た。
【０１６１】
実施例２２と比較して、積層フィルムは、ｎ＝９のデシルメタクリレート、ｎ＝３４のペンタトリアコンチルメタクリレートを用いたことで、樹脂層形成時のシリカ粒子（Ｂ）の分散性が若干低下し、初期ヘイズが若干高くなり、透明性、オリゴマー抑制性が若干低下したものの、良好な接着性、視認性を示した。また透明導電積層体においては、パターンがほとんど見えず優れた視認性を示しており、本発明の積層フィルムがＩＭフィルムとして好適に用いることが出来ることがわかった。
【０１６２】
＜実施例３０〜３１＞
（メタ）アクリレートモノマー（ｄ−１）を、表１に記載の、ｎ＝９のデシルメタクリレート（実施例３０）、ｎ＝３４のペンタトリアコンチルメタクリレート（実施例３１）、にそれぞれ変更した以外は、実施例２３と同様の方法で積層フィルム、透明導電積層体を得た。
【０１６３】
実施例２３と比較して、積層フィルムは、ｎ＝９のデシルメタクリレート、ｎ＝３４のペンタトリアコンチルメタクリレートを用いたことで、樹脂層形成時のシリカ粒子（Ｂ）の分散性が若干低下し、初期ヘイズが若干高く透明性、オリゴマー抑制性が若干低下するものの、同等の接着性、視認性を示した。また透明導電積層体においては、パターンがほとんど見えず優れた視認性を示しており、本発明の積層フィルムがＩＭフィルムとして好適に用いることが出来ることがわかった。
【０１６４】
＜実施例３２＞
はじめに、樹脂組成物２を次の通り調整した。
【０１６５】
・樹脂組成物２
樹脂組成物１に、オキサゾリン系化合物（ｅ’−１）を添加し、混合し、樹脂組成物２を得た。（樹脂組成物２における、粒子（ＢＤ）とアクリル樹脂（Ｄ）とオキサゾリン系化合物（ｅ’−１）の質量比は、（ＢＤ）／（Ｄ）／（ｅ’−１）＝２７／６４／９である。）。
【０１６６】
・積層フィルム、透明導電積層体
樹脂組成物として、オキサゾリン系化合物（ｅ’−１）を含有した次の樹脂組成物２を用いた以外は、実施例１と同様の方法で積層フィルム、透明導電積層体を得た。
【０１６７】
実施例１と比較して、積層フィルムは、オキサゾリン系化合物（ｅ’―１）を用いても、最小反射率が若干高く視認性が若干低下するものの、接着性に優れ、同等の透明性、視認性を示した。また透明導電積層体においては、パターンがほとんど見えず優れた視認性を示しており、本発明の積層フィルムがＩＭフィルムとして好適に用いることが出来ることがわかった。
【０１６８】
＜実施例３３＞
はじめに、樹脂組成物３を次の通り調整した。
【０１６９】
・樹脂組成物３
樹脂組成物１に、カルボジイミド系化合物（ｅ’−２）を添加し、混合し、樹脂組成物３を得た。（樹脂組成物３における、粒子（ＢＤ）とアクリル樹脂（Ｄ）とカルボジイミド系化合物（ｅ’−２）の質量比は、（ＢＤ）／（Ｄ）／（ｅ’−２）＝２７／６４／９である。）。
【０１７０】
・積層フィルム、透明導電積層体
樹脂組成物として、カルボジイミド系化合物（ｅ’―２）を含有した次の樹脂組成物３を用いた以外は、実施例１と同様の方法で積層フィルム、透明導電積層体を得た。
【０１７１】
実施例１と比較して、積層フィルムは、カルボジイミド系化合物（ｅ’―２）を用いても、最小反射率が若干高く視認性が若干低下するものの、接着性に優れ、同等の透明性、視認性を示した。また透明導電積層体においては、パターンがほとんど見えず優れた視認性を示しており、本発明の積層フィルムがＩＭフィルムとして好適に用いることが出来ることがわかった。
【０１７２】
＜実施例３４＞
はじめに、樹脂組成物４を次の通り調整した。
【０１７３】
・樹脂組成物４
樹脂組成物１に、オキサゾリン系化合物（ｅ’―１）およびカルボジイミド系化合物（ｅ’−２）を添加し、混合し、樹脂組成物４を得た。（樹脂組成物４における、粒子（ＢＤ）とアクリル樹脂（Ｄ）とオキサゾリン系化合物（ｅ’−１）およびカルボジイミド系化合物（ｅ’−２）の質量比は、（ＢＤ）／（Ｄ）／（ｅ’−１）／（ｅ’−２）＝２５／５９／８／８である。）。
【０１７４】
・積層フィルム、透明導電積層体
樹脂組成物として、オキサゾリン系化合物（ｅ’―１）およびカルボジイミド系化合物（ｅ’−２）を含有した次の樹脂組成物４を用いた以外は、実施例１と同様の方法で積層フィルム、透明導電積層体を得た。
【０１７５】
実施例１と比較して、積層フィルムは、（ｅ’―１）、（ｅ’−２）を用いても、最小反射率が若干高く視認性が若干低下するものの、接着性に優れ、同等の透明性、視認性を示した。また透明導電積層体においては、パターンがほとんど見えず優れた視認性を示しており、本発明の積層フィルムがＩＭフィルムとして好適に用いることが出来ることがわかった。
【０１７６】
＜比較例１＞
実施例１におけるシリカ粒子（Ｂ）を、
中実のシリカ粒子であるスノーテックスＸＬ（日産化学工業株式会社製：数平均粒子径６０ｎｍ）に変更した以外は、実施例１と同様の方法で積層フィルム、ＩＭフィルムを得た。
【０１７７】
実施例１と比較して、積層フィルムは、中実のシリカ粒子を用いたことで、透明性、積層体との接着性、オリゴマー抑制性は良好なものの、最小反射率が高くなり、視認性（反射防止性）に欠けるものであった。また透明導電積層体においては、パターンが少し見え、視認性に劣るものであった。
【０１７８】
＜比較例２＞
実施例４におけるシリカ粒子（Ｂ）を、
中実のシリカ粒子であるスノーテックスＸＬ（日産化学工業株式会社製：数平均粒子径６０ｎｍ）に変更した以外は、実施例４と同様の方法で積層フィルム、透明導電積層体を得た。
【０１７９】
実施例４と比較して、積層フィルムは、中実のシリカ粒子を用いたことで、透明性、積層体との接着性、オリゴマー抑制性は良好なものの、最小反射率が高くなり、視認性（反射防止性）に欠けるものであった。また透明導電積層体では、パターンが少し見え、視認性に劣るものであった。
【０１８０】
＜比較例３＞
実施例１におけるシリカ粒子（Ｂ）を、
中実のシリカ粒子であるスノーテックスＭＰ（日産化学工業株式会社製：数平均粒子径１２０ｎｍ）に変更した以外は、実施例１と同様の方法で積層フィルム、透明導電積層体を得た。
【０１８１】
実施例１と比較して、積層フィルムは、中実のシリカ粒子を用いたことで、透明性、積層体との接着性、オリゴマー抑制性は良好なものの、最小反射率が高くなり、視認性（反射防止性）に欠けるものであった。また透明導電積層体においては、パターンが少し見え、視認性に劣るものであった。
【０１８２】
＜比較例４＞
実施例１０におけるシリカ粒子（Ｂ）を、
中実のシリカ粒子であるスノーテックスＸＬ（日産化学工業株式会社製：数平均粒子径６０ｎｍ）に変更した以外は、実施例１０と同様の方法で積層フィルム、透明導電積層体を得た。
【０１８３】
実施例１０と比較して、積層フィルムは、中実のシリカ粒子を用いたことで、透明性、積層体との接着性、オリゴマー抑制性は良好なものの、最小反射率が高くなり、視認性（反射防止性）に欠けるものであった。また透明導電積層体においては、パターンが少し見え、視認性に劣るものであった。
【０１８４】
＜比較例５〜６＞
（メタ）アクリレートモノマー（ｄ−１）の代わりに、
ｎ＝８のノニルメタクリレート（比較例５）、
ｎ＝３５のヘキサトリアコンチルメタクリレート（比較例６）を、
それぞれ用いた以外は、実施例１と同様の方法で積層フィルム、透明導電積層体を得た。
【０１８５】
実施例１と比較して、ｎ＝８のノニルメタクリレート、ｎ＝３５のヘキサトリアコンチルメタクリレートをそれぞれ用いたことで、積層体との接着性は良好なものの、シリカ粒子（Ｂ）が凝集しやすくなり、初期ヘイズ、最小反射率が高くなり、透明性、オリゴマー抑制性、視認性（反射防止性）に欠けるものであった。また透明導電積層体においては、パターンが少し見え、視認性に劣るものであった。
【０１８６】
＜比較例７〜８＞
シリカ粒子（Ｂ）を、
中空シリカであるスルーリアＴＲ１１２（日産化学工業株式会社製：数平均粒子径２５ｎｍ）（比較例７）、
中空シリカであるシリナックス（日鉄鉱業株式会社製：数平均粒子径１２５ｎｍ）（比較例８）に、
それぞれ変更した以外は、実施例１と同様の方法で積層フィルム、透明導電積層体を得た。
【０１８７】
実施例１と比較して、積層フィルムは、数平均粒子径２５ｎｍのシリカ粒子を用いたことで、接着性、オリゴマー抑制性は良好であったものの、透明性が低下し、視認性（反射防止性）に欠けるものであった。また透明導電積層体においては、パターンが少し見え、視認性に劣るものであった。
【０１８８】
実施例１と比較して、積層フィルムでは、数平均粒子径１２５ｎｍのシリカ粒子を用いたことで、接着性、オリゴマー抑制性は良好であったものの、透明性、視認性（反射防止性）に欠けるものであった。またＩＭフィルムでは、パターンが少し見え、視認性に劣るものであった。
【０１８９】
＜比較例９〜１０＞
シリカ粒子（Ｂ）とアクリル樹脂（Ｄ）の質量比を表１の記載の数値に変更した以外は、実施例１と同様の方法で積層フィルム、透明導電積層体を得た。
【０１９０】
実施例１と比較して、積層フィルムは、シリカ粒子（Ｂ）の添加量を少なくした場合（比較例９）は、透明性、接着性は良好であったものの、視認性、オリゴマー抑制性に欠けるものであった。また透明導電積層体においては、パターンが少し見え、視認性に劣るものであった。
【０１９１】
実施例１と比較して、積層フィルムは、シリカ粒子（Ｂ）の添加量を多くした場合（比較例１０）は、透明性が低く、視認性（反射防止性）に欠けるものであった。また透明導電積層体においては、パターンが少し見え、視認性に劣るものであった。
【０１９２】
＜比較例１１〜１２＞
（メタ）アクリレートモノマー（ｄ−１）の代わりに、
ｎ＝８のノニルメタクリレート（比較例１１）、
ｎ＝３５のヘキサトリアコンチルメタクリレート（比較例１２）を、
それぞれ用いた以外は、比較例７と同様の方法で積層フィルム、透明導電積層体を得た。
【０１９３】
実施例１２、１３とそれぞれ比較して、ｎ＝８のノニルメタクリレート、ｎ＝３５のヘキサトリアコンチルメタクリレートをそれぞれ用いたことで、接着性は同等であるものの、シリカ粒子（Ｂ）が凝集しやすくなり、透明性、オリゴマー抑制性、視認性に欠けるものであった。また透明導電積層体においては、パターンが強く見え、視認性に劣るものであった。
【０１９４】
＜比較例１３〜１４＞
（メタ）アクリレートモノマー（ｄ−１）の代わりに、
ｎ＝８のノニルメタクリレート（比較例１３）、
ｎ＝３５のヘキサトリアコンチルメタクリレート（比較例１４）を、
それぞれ用いた以外は、比較例８と同様の方法で積層フィルム、透明導電積層体を得た。
【０１９５】
実施例１４、１５とそれぞれ比較して、積層フィルムは、ｎ＝８のノニルメタクリレート、ｎ＝３５のヘキサトリアコンチルメタクリレートをそれぞれ用いたことで、積層体との接着性は良好なものの、シリカ粒子（Ｂ）が凝集しやすくなり、接着性は同等であるものの、透明性、オリゴマー抑制性、視認性に欠けるものであった。また透明導電積層体においては、パターンが強く見え、視認性に劣るものであった。
【０１９６】
＜比較例１５〜１６＞
（メタ）アクリレートモノマー（ｄ−１）の代わりに、
ｎ＝８のノニルメタクリレート（比較例１５）、
ｎ＝３５のヘキサトリアコンチルメタクリレート（比較例１６）を、
それぞれ用いた以外は、比較例９と同様の方法で積層フィルム、透明導電積層体を得た。
【０１９７】
実施例１６、１７とそれぞれ比較して、積層フィルムは、ｎ＝８のノニルメタクリレート、ｎ＝３５のヘキサトリアコンチルメタクリレートをそれぞれ用いたことで、接着性は同等であるものの、シリカ粒子（Ｂ）が凝集しやすくなり、透明性、オリゴマー抑制性、視認性に欠けるものであった。また透明導電積層体においては、パターンが強く見え、視認性に劣るものであった。
【０１９８】
＜比較例１７〜１８＞
（メタ）アクリレートモノマー（ｄ−１）の代わりに、
ｎ＝８のノニルメタクリレート（比較例１７）、
ｎ＝３５のヘキサトリアコンチルメタクリレート（比較例１８）を、
それぞれ用いた以外は、比較例１０と同様の方法で積層フィルム、透明導電積層体を得た。
【０１９９】
実施例１８、１９とそれぞれ比較して、ｎ＝８のノニルメタクリレート、ｎ＝３５のヘキサトリアコンチルメタクリレートをそれぞれ用いたことで、接着性は同等であるものの、シリカ粒子（Ｂ）が凝集しやすくなり、透明性、オリゴマー抑制性、視認性に欠けるものであった。また透明導電積層体においては、パターンが強く見え、視認性に劣るものであった。
【０２００】
＜比較例１９〜２０＞
シリカ粒子（Ｂ）を、
中空シリカであるスルーリアＴＲ１１２（日産化学工業株式会社製：数平均粒子径２５ｎｍ）（比較例１９）、
中空シリカであるシリナックス（日鉄鉱業株式会社製：数平均粒子径１２５ｎｍ）（比較例２０）に、
それぞれ変更した以外は、比較例９と同様の方法で積層フィルム、透明導電積層体を得た。
【０２０１】
実施例２０、２１とそれぞれ比較して、ｎ＝８のノニルメタクリレート、ｎ＝３５のヘキサトリアコンチルメタクリレートをそれぞれ用いたことで、接着性、オリゴマー抑制性は同等であるものの、シリカ粒子（Ｂ）が凝集しやすくなり、透明性、視認性に欠けるものであった。また透明導電積層体においては、比較例１９では、パターンが強く見え、視認性に劣るものであった。比較例２０ではパターンが少し見え、視認性に劣るものであった。
【０２０２】
＜比較例２１〜２２＞
シリカ粒子（Ｂ）を、
中空シリカであるスルーリアＴＲ１１２（日産化学工業株式会社製：数平均粒子径２５ｎｍ）（比較例２１）、
数平均粒子径１２５ｎｍの中空シリカであるシリナックス（日鉄鉱業株式会社製：数平均粒子径１２５ｎｍ）（比較例２２）に、
それぞれ変更した以外は、比較例１０と同様の方法で積層フィルム、透明導電積層体を得た。
【０２０３】
実施例２２、２３とそれぞれ比較して、ｎ＝８のノニルメタクリレート、ｎ＝３５のヘイキサトリアコンチルメタクリレートをそれぞれ用いたことで、接着性は同等であるものの、シリカ粒子（Ｂ）が凝集しやすくなり、透明性、オリゴマー抑制性、視認性に欠けるものであった。また透明導電積層体においては、パターンが少し見え、視認性に劣るものであった。
【０２０４】
＜比較例２３〜２４＞
（メタ）アクリレートモノマー（ｄ−１）の代わりに、
ｎ＝８のノニルメタクリレート（比較例２３）、
ｎ＝３５のヘキサトリアコンチルメタクリレート（比較例２４）を、
それぞれ用いた以外は、比較例１９と同様の方法で積層フィルム、透明導電積層体を得た。
【０２０５】
実施例２４、２５とそれぞれ比較して、ｎ＝８のノニルメタクリレート、ｎ＝３５のヘキサトリアコンチルメタクリレートをそれぞれ用いたことで、接着性は同等であるものの、シリカ粒子（Ｂ）が凝集しやすくなり、透明性、オリゴマー抑制性、視認性に欠けるものであった。また透明導電積層体においては、パターンが強く見え、視認性に劣るものであった。
【０２０６】
＜比較例２５〜２６＞
（メタ）アクリレートモノマー（ｄ−１）の代わりに、
ｎ＝８のノニルメタクリレート（比較例２５）、
ｎ＝３５のヘキサトリアコンチルメタクリレート（比較例２６）を、
それぞれ用いた以外は、比較例２０と同様の方法で積層フィルム、透明導電積層体を得た。
【０２０７】
接着性は同等であるものの、シリカ粒子（Ｂ）が凝集しやすくなり、透明性、オリゴマー抑制性、視認性に欠けるものであった。また透明導電積層体においては、パターンが強く見え、視認性に劣るものであった。
【０２０８】
＜比較例２７〜２８＞
（メタ）アクリレートモノマー（ｄ−１）の代わりに、
ｎ＝８のノニルメタクリレート（比較例２７）、
ｎ＝３５のヘキサトリアコンチルメタクリレート（比較例２８）を、
それぞれ用いた以外は、比較例２１と同様の方法で積層フィルム、透明導電積層体を得た。
【０２０９】
実施例２８、２９とそれぞれ比較して、積層フィルムは、ｎ＝８のノニルメタクリレート、ｎ＝３５のヘキサトリアコンチルメタクリレートをそれぞれ用いたことで、接着性は同等であるものの、シリカ粒子（Ｂ）が凝集しやすくなり、透明性、オリゴマー抑制性、視認性に欠けるものであった。また透明導電積層体においては、パターンが少し見え、視認性に劣るものであった。
【０２１０】
＜比較例２９〜３０＞
（メタ）アクリレートモノマー（ｄ−１）の代わりに、
ｎ＝８のノニルメタクリレート（比較例２９）、
ｎ＝３５のヘキサトリアコンチルメタクリレート（比較例３０）を、
それぞれ用いた以外は、比較例２２と同様の方法で積層フィルム、透明導電積層体を得た。
【０２１１】
実施例３０、３１とそれぞれ比較して、ｎ＝８のノニルメタクリレート、ｎ＝３５のヘキサトリアコンチルメタクリレートをそれぞれ用いたことで、接着性は同等であるものの、シリカ粒子（Ｂ）が凝集しやすくなり、透明性、オリゴマー抑制性、視認性に欠けるものであった。また透明導電積層体においては、パターンが強く見え、視認性に劣るものであった。
【０２１２】
＜比較例３１＞
（メタ）アクリレートモノマー（ｄ−１）の代わりに、ｎ＝８のノニルメタクリレート（比較例２７）を、用いた以外は、実施例３２と同様の方法で積層フィルム、透明導電積層体を得た。
【０２１３】
実施例３２と比較して、ｎ＝８のノニルメタクリレートをそれぞれ用いたことで、積層体との接着性は優れるものの、シリカ粒子（Ｂ）が凝集しやすくなり、透明性、オリゴマー抑制性、視認性に欠けるものであった。また透明導電積層体においては、パターンが少し見え、視認性に劣るものであった。
【０２１４】
＜比較例３２＞
（メタ）アクリレートモノマー（ｄ−１）の代わりに、ｎ＝８のノニルメタクリレート（比較例２７）を、用いた以外は、実施例３３と同様の方法で積層フィルム、透明導電積層体を得た。
【０２１５】
実施例３３と比較して、積層フィルムは、ｎ＝８のノニルメタクリレートをそれぞれ用いたことで、積層体との接着性は優れるものの、シリカ粒子（Ｂ）が凝集しやすくなり、透明性、オリゴマー抑制性、視認性に欠けるものであった。また透明導電積層体においては、パターンが少し見え、視認性に劣るものであった。
【０２１６】
＜比較例３３＞
（メタ）アクリレートモノマー（ｄ−１）の代わりに、ｎ＝８のノニルメタクリレート（比較例２７）を、用いた以外は、実施例３４と同様の方法で積層フィルム、透明導電積層体を得た。
【０２１７】
実施例３４と比較して、積層フィルムは、ｎ＝８のノニルメタクリレートをそれぞれ用いたことで、積層体との接着性は優れるものの、シリカ粒子（Ｂ）が凝集しやすくなり、透明性、オリゴマー抑制性、視認性に欠けるものであった。また透明導電積層体においては、パターンが少し見え、視認性に劣るものであった。
【０２１８】
＜比較例３４〜３５＞
樹脂層の厚みを６５ｎｍ（比較例３４）、１５５ｎｍ（比較例３５）、にそれぞれ変更した以外は、実施例１と同様の方法で積層フィルム、透明導電積層体を得た。
【０２１９】
実施例１と比較して、積層フィルムは、膜厚が７０ｎｍ未満である場合、また膜厚が１２０ｎｍを超える場合は、ともに透明性、積層体との接着性、オリゴマー抑制性は良好なものの、最小反射率が高く反射防止性が不良であった。また透明導電積層体においては、パターンが強く見え、視認性に劣るものであった。
【０２２０】
【表１−１】
0005983158.tif 000008
【０２２１】
【表１−２】
0005983158.tif 000009
【０２２２】
【表１−３】
0005983158.tif 000010
【０２２３】
【表１−４】
0005983158.tif 000011
【０２２４】
【表２−１】
0005983158.tif 000012
【０２２５】
【表２−２】
0005983158.tif 000013
【０２２６】
【表２−３】
0005983158.tif 000014
【０２２７】
【表２−４】
0005983158.tif 000015
【産業上の利用可能性】
【０２２８】
本発明は透明かつ熱処理によるオリゴマー抑制能に優れた積層フィルムに関するものであり、ディスプレイ用途の光学用易接着フィルムや各種加熱加工を必要とする易接着フィルムへ利用可能である。本発明の光学用接着フィルムは、特に屈折率調整フィルム（ＩＭフィルム）として好ましく用いられる。